(57)【要約】【課題】表裏の応力差を抑えて、反りが生じ難い機能性フィルムを実現する。【解決手段】反射層１と、反射層１の光入射側に配設された少なくとも一層の保護層（ポリエステル層３、アクリル層５）と、反射層１の光入射側とは逆側に配設された少なくとも一層の支持層（ポリエステル層３、アクリル層５）と、を有する機能性フィルム（１０）において、保護層と支持層を同一材料を主体として形成し、保護層と支持層が共に１０μｍ以上の厚みを有するようにした。【選択図】図１
2013208746.tif 000002
【特許請求の範囲】
【請求項１】
反射層と、
前記反射層の光入射側に配設された少なくとも一層の保護層と、
前記反射層の光入射側とは逆側に配設された少なくとも一層の支持層と、
を有する機能性フィルムであって、
前記保護層と前記支持層は同一材料であって、共に１０μｍ以上の厚みを有していることを特徴とする機能性フィルム。
【請求項２】
前記保護層と前記支持層は、ポリエステル系材料であることを特徴とする請求項１に記載の機能性フィルム。
【請求項３】
前記保護層と前記支持層は、ポリエチレンテレフタレートであることを特徴とする請求項１又は２に記載の機能性フィルム。
【請求項４】
前記保護層と前記支持層は、アクリル系材料であることを特徴とする請求項１に記載の機能性フィルム。
【請求項５】
前記保護層は紫外線吸収剤を含有することを特徴とする請求項１〜４の何れか一項に記載の機能性フィルム。
【請求項６】
前記保護層と前記支持層のうち少なくとも前記保護層は、極大吸収波長が３６０〜４００ｎｍである少なくとも１種の紫外線吸収剤（Ａ）と極大吸収波長が３６０ｎｍ未満である少なくとも１種の紫外線吸収剤（Ｂ）とからなる紫外線吸収剤組成物を含有し、その紫外線吸収剤（Ａ）と紫外線吸収剤（Ｂ）の比率が１：１〜１：１００の範囲であることを特徴とする請求項１〜５の何れか一項に記載の機能性フィルム。
【請求項７】
前記保護層は、前記反射層の光入射側に配設された複数の層のうち、最も厚い層であり、前記支持層は、前記反射層の光入射側とは逆側に配設された複数の層のうち、最も厚い層であることを特徴とする請求項１〜６の何れか一項に記載の機能性フィルム。
【請求項８】
前記反射層の光入射側に積層された前記保護層を含む全ての層の厚みをＵ（μｍ）、前記反射層の光入射側とは逆側に積層された前記支持層を含む全ての層の厚みをＤ（μｍ）としたとき、下記の式（１）を満たすことを特徴とする請求項１〜７の何れか一項に記載の機能性フィルム。
｜Ｕ−Ｄ｜／Ｕ≦２  ・・・（１）
【請求項９】
前記支持層の厚みをＸ（μｍ）、前記保護層の厚みをＹ（μｍ）としたとき、下記の式（２）を満たすことを特徴とする請求項１〜８の何れか一項に記載の機能性フィルム。
|Ｘ−Ｙ|／Ｘ≦１  ・・・（２）
【請求項１０】
前記反射層の光入射側の全層の厚みから前記保護層を引いた厚みをα（μｍ）、前記反射層の光入射側とは逆側の全層の厚みをβ（μｍ）としたとき、下記の式（３）を満たすことを特徴とする請求項１〜９の何れか一項に記載の機能性フィルム。
|α−β|／α≦２０  ・・・（３）
【請求項１１】
前記機能性フィルムは、遮熱フィルムであることを特徴とする請求項１〜１０の何れか一項に記載の機能性フィルム。
【請求項１２】
前記機能性フィルムは、太陽熱発電用フィルムミラーであることを特徴とする請求項１〜１０の何れか一項に記載の機能性フィルム。
【発明の詳細な説明】
【技術分野】
【０００１】
本発明は、機能性フィルムに係り、特に反射層を備えた機能性フィルムに関する。
【背景技術】
【０００２】
近年、様々な用途に機能性フィルムが用いられており、例えば、防汚フィルムや保護フィルム、遮熱フィルム、反射フィルム（フィルムミラー）などの機能性フィルムが知られている。
これら機能性フィルムは、樹脂フィルムなどの基材上に、その用途に応じた各種機能層が積層されて形成されている。
【０００３】
そして、例えば、アクリルフィルム、接着剤層、ポリエステルフィルム、銀層（反射層）、圧感接着剤層が順に積層されてなるフィルムミラーが知られている（例えば、特許文献１参照。）。
【先行技術文献】
【特許文献】
【０００４】
【特許文献１】特表２００９−５２０１７４号公報
【発明の概要】
【発明が解決しようとする課題】
【０００５】
しかしながら、上記特許文献１の場合、素材が異なり、厚みも異なる複数の層が積層されているため、各層を接着する際などに生じるフィルムミラーの表裏の応力差や温度変化時に各層の膨張率の違いや応力差により、ソリやカールが生じてしまうことがあった。
特に、熱や光を反射させるための反射層を備える遮熱フィルムやフィルムミラーに反りや歪みが生じてしまっては、反射層による反射率が低下してしまい、その機能性フィルムを十分に機能させることができないという問題があった。さらにソリが粘着層と逆方向の場合はフィルムミラーを固定化している粘着剤も剥がれるという問題もあった。
【０００６】
本発明は、上記課題に鑑みなされたものであり、その表裏の応力差を抑え、反りが生じ難い機能性フィルムを提供することである。
【課題を解決するための手段】
【０００７】
以上の課題を解決するため、請求項１に記載の発明は、
反射層と、
前記反射層の光入射側に配設された少なくとも一層の保護層と、
前記反射層の光入射側とは逆側に配設された少なくとも一層の支持層と、
を有する機能性フィルムであって、
前記保護層と前記支持層は同一材料であって、共に１０μｍ以上の厚みを有していることを特徴とする。
【０００８】
請求項２に記載の発明は、請求項１に記載の機能性フィルムにおいて、
前記保護層と前記支持層は、ポリエステル系材料であることを特徴とする。
【０００９】
請求項３に記載の発明は、請求項１又は２に記載の機能性フィルムにおいて、
前記保護層と前記支持層は、ポリエチレンテレフタレートであることを特徴とする。
【００１０】
請求項４に記載の発明は、請求項１に記載の機能性フィルムにおいて、
前記保護層と前記支持層は、アクリル系材料であることを特徴とする。
【００１１】
請求項５に記載の発明は、請求項１〜４の何れか一項に記載の機能性フィルムにおいて、
前記保護層は紫外線吸収剤を含有することを特徴とする。
【００１２】
請求項６に記載の発明は、請求項１〜５の何れか一項に記載の機能性フィルムにおいて、
前記保護層と前記支持層のうち少なくとも前記保護層は、極大吸収波長が３６０〜４００ｎｍである少なくとも１種の紫外線吸収剤（Ａ）と極大吸収波長が３６０ｎｍ未満である少なくとも１種の紫外線吸収剤（Ｂ）とからなる紫外線吸収剤組成物を含有し、その紫外線吸収剤（Ａ）と紫外線吸収剤（Ｂ）の比率が１：１〜１：１００の範囲であることを特徴とする。
【００１３】
請求項７に記載の発明は、請求項１〜６の何れか一項に記載の機能性フィルムにおいて、
前記保護層は、前記反射層の光入射側に配設された複数の層のうち、最も厚い層であり、前記支持層は、前記反射層の光入射側とは逆側に配設された複数の層のうち、最も厚い層であることを特徴とする。
【００１４】
請求項８に記載の発明は、請求項１〜７の何れか一項に記載の機能性フィルムにおいて、
前記反射層の光入射側に積層された前記保護層を含む全ての層の厚みをＵ（μｍ）、前記反射層の光入射側とは逆側に積層された前記支持層を含む全ての層の厚みをＤ（μｍ）としたとき、下記の式（１）を満たすことを特徴とする。
｜Ｕ−Ｄ｜／Ｕ≦２  ・・・（１）
【００１５】
請求項９に記載の発明は、請求項１〜８の何れか一項に記載の機能性フィルムにおいて、
前記支持層の厚みをＸ（μｍ）、前記保護層の厚みをＹ（μｍ）としたとき、下記の式（２）を満たすことを特徴とする。
|Ｘ−Ｙ|／Ｘ≦１  ・・・（２）
【００１６】
請求項１０に記載の発明は、請求項１〜９の何れか一項に記載の機能性フィルムにおいて、
前記反射層の光入射側の全層の厚みから前記保護層を引いた厚みをα（μｍ）、前記反射層の光入射側とは逆側の全層の厚みをβ（μｍ）としたとき、下記の式（３）を満たすことを特徴とする。
|α−β|／α≦２０  ・・・（３）
【００１７】
請求項１１に記載の発明は、請求項１〜１０の何れか一項に記載の機能性フィルムにおいて、
前記機能性フィルムは、遮熱フィルムであることを特徴とする。
【００１８】
請求項１２に記載の発明は、請求項１〜１０の何れか一項に記載の機能性フィルムにおいて、
前記機能性フィルムは、太陽熱発電用フィルムミラーであることを特徴とする。
【発明の効果】
【００１９】
本発明によれば、表裏の応力差を抑えて、反りが生じ難い機能性フィルムを提供できる。
【図面の簡単な説明】
【００２０】
【図１】本発明の機能性フィルムの構成の一例を示す説明図である。
【図２】本発明の機能性フィルムの構成の一例を示す説明図である。
【図３】本発明の機能性フィルムの構成の一例を示す説明図である。
【図４】本発明の機能性フィルムの構成の一例を示す説明図である。
【図５】本発明の機能性フィルムの構成の一例を示す説明図である。
【図６】本発明の機能性フィルムの構成の一例を示す説明図である。
【図７】比較例の機能性フィルムの構成の一例を示す説明図である。
【図８】比較例の機能性フィルムの構成の一例を示す説明図である。
【図９】比較例の機能性フィルムの構成の一例を示す説明図である。
【発明を実施するための形態】
【００２１】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００２２】
本発明の機能性フィルムは、保護層と支持層の厚みを両層ともに１０μｍ以上としているので、機能性フィルムの表方向、裏方向に対して保護層と支持層はある程度の厚みを有することとなる。そうすると機能性フィルムにおいて生じるソリは保護層と支持層のソリに依存することとなる。
そのような状況下、本発明は保護層と支持層が同一の材料を用いることで、ソリに対する強度が両者の層は均一となり、保護層と支持層の接着時の応力の差が生じにくい。温度変化時の熱膨張を表裏で同じにできるため、温度変化時の応力差を抑えることができる。そうすると保護層と支持層の応力の差によってソリが生じることもなくなり機能性フィルムの表裏の応力差を抑えて、反りが生じ難い機能性フィルムを提供できる。
以下に、本発明に係る機能性フィルムを具体的に説明する。
【００２３】
（１）機能性フィルムの構成概要
本発明の機能性フィルムは、反射層を備えている。その反射層の光入射側には少なくとも一層の保護層が配設されており、また反射層の光入射側とは逆側には少なくとも一層の支持層が配設されており、保護層と支持層は同一材料で形成されている。
【００２４】
具体的に、機能性フィルム１０の一例を、図１に示す。図１の例は反射層１を備え、その反射層１の光入射側には４層の構成層が積層されており、また反射層１の光入射側とは逆側には４層の構成層が積層されている。
機能性フィルム１０の光入射側には、反射層１側から順に、樹脂層２、保護層としてのポリエステル層３、接着層４、保護層としてのアクリル層５が配されている。また、機能性フィルム１０の光入射側とは逆側には、反射層１側から順に、樹脂層２、支持層としてのポリエステル層３、接着層４、支持層としてのアクリル層５が配されている。
この機能性フィルム１０は、保護層としてポリエステル層３とアクリル層５を備えているが、反射層１の光入射側の構成層のうち、最も厚い層であるアクリル層５が保護層として機能すればよい。また、機能性フィルム１０は、支持層としてポリエステル層３とアクリル層５を備えているが、反射層１の光入射側とは逆の構成層のうち、最も厚い層であるアクリル層５が支持層として機能すればよい。
例えば、保護層としてのアクリル層５はアクリルフィルムからなる層である。また、支持層としてのアクリル層５はアクリルフィルムからなる層である。
【００２５】
また、機能性フィルム２０として、図２に示すような例もあげられる。機能性フィルム２０は、反射層１を備え、その反射層１の光入射側には２層の構成層が積層されており、また反射層１の光入射側とは逆側には３層の構成層が積層されている。
機能性フィルム２０の光入射側には、反射層１側から順に、樹脂層２、保護層としてのアクリル層５が配されている。また、機能性フィルム２０の光入射側とは逆側には、反射層１側から順に、樹脂層２、アクリルフィルムからなるアクリル層５、アクリル粘着剤からなるアクリル層５が配されている。このアクリルフィルムからなるアクリル層５とアクリル粘着剤からなるアクリル層５とが支持層として機能する。
例えば、保護層としてのアクリル層５はアクリルフィルムからなる層である。また、アクリル粘着剤からなる支持層としてのアクリル層５は、剥離シート６で被覆されていることが好ましい。
【００２６】
また、機能性フィルム３０として、図３に示すような例もあげられる。機能性フィルム３０は、反射層１を備え、その反射層１の光入射側には２層の構成層が積層されており、また反射層１の光入射側とは逆側には３層の構成層が積層されている。
機能性フィルム３０の光入射側には、反射層１側から順に、樹脂層２、保護層としてのポリエステル層３が配されている。また、機能性フィルム３０の光入射側とは逆側には、反射層１側から順に、樹脂層２、支持層としてのポリエステル層３、アクリル粘着剤からなるアクリル層５が配されている。
例えば、保護層としてのポリエステル層３はポリエステルフィルムからなる層である。また、支持層としてのポリエステル層３はポリエステルフィルムからなる層である。なお、アクリル粘着剤からなるアクリル層５は、剥離シート６で被覆されていることが好ましい。
【００２７】
また、機能性フィルム４０として、図４に示すような例もあげられる。機能性フィルム４０は、反射層１を備え、その反射層１の光入射側には３層の構成層が積層されており、また反射層１の光入射側とは逆側には２層の構成層が積層されている。
機能性フィルム４０の光入射側には、反射層１側から順に、樹脂層２、接着層４、保護層としてのアクリル層５が配されている。また、機能性フィルム４０の光入射側とは逆側には、反射層１側から順に、樹脂層２、支持層としてのアクリル層５が配されている。
例えば、保護層としてのアクリル層５はアクリルフィルムからなる層である。また、支持層としてのアクリル層５はアクリルフィルムからなる層である。
【００２８】
また、機能性フィルム５０として、図５に示すような例もあげられる。機能性フィルム５０は、反射層１を備え、その反射層１の光入射側には３層の構成層が積層されており、また反射層１の光入射側とは逆側には３層の構成層が積層されている。
機能性フィルム５０の光入射側には、反射層１側から順に、樹脂層２、接着層４、保護層としてのポリエステル層３が配されている。また、機能性フィルム５０の光入射側とは逆側には、反射層１側から順に、樹脂層２、支持層としてのポリエステル層３、アクリル粘着剤からなるアクリル層５が配されている。
例えば、保護層としてのポリエステル層３は高耐久ポリエステルフィルムからなる層である。また、支持層としてのポリエステル層３はポリエステルフィルムからなる層である。なお、アクリル粘着剤からなるアクリル層５は、剥離シート６で被覆されていることが好ましい。
【００２９】
また、機能性フィルム６０として、図６に示すような例もあげられる。機能性フィルム６０は、反射層１を備え、その反射層１の光入射側には３層の構成層が積層されており、また反射層１の光入射側とは逆側には３層の構成層が積層されている。
機能性フィルム６０の光入射側には、反射層１側から順に、樹脂層２、接着層４、保護層としてのアクリル層５が配されている。また、機能性フィルム３０の光入射側とは逆側には、反射層１側から順に、樹脂層２、支持層としてのポリエステル層３、支持層としてのアクリル層５が配されている。
例えば、保護層としてのアクリル層５はアクリルフィルムからなる層である。また、支持層としてのポリエステル層３はポリエステルフィルムからなる層である。
【００３０】
なお、上記した機能性フィルム１０〜６０における樹脂層２を接着層４に代替すること、また接着層４を樹脂層２に代替することが可能であり、保護層や支持層の材料に応じて適宜使い分ければよい。
【００３１】
これら機能性フィルムは、反射層１の光入射側に積層された保護層を含む全ての層の厚みと、反射層１の光入射側とは逆側に積層された支持層を含む全ての層の厚みとが、ほぼ同じになるように形成されていることが望ましい。このような場合、反射層の光入射側に積層された保護層を含む全ての層の厚みをＵ（μｍ）、反射層の光入射側とは逆側に積層された支持層を含む全ての層の厚みをＤ（μｍ）としたとき、下記の式（１）を満たすことが望ましい。
｜Ｕ−Ｄ｜／Ｕ≦２  ・・・（１）
なお、反射層１の光入射側の全ての層の厚みと、反射層１の光入射側とは逆側の全ての層の厚みとが、ほぼ同じになるようにすれば、上記構成層以外の他の層（例えばアンカー層、腐食防止層、ハードコート層など）を設けるようにしてもよい。
そして、反射層を備えた機能性フィルムは、例えば、遮熱フィルムや太陽熱発電用フィルムミラーとして使用することが可能である。なお、機能性フィルム全体の厚みは７５〜２５０μmであることが望ましく、１００〜２２０μｍであることがより好ましい。
【００３２】
（２）反射層
本発明に係る機能性フィルムに形成される反射層１は、太陽光や熱を反射する機能を有する金属等からなる層である。
反射層１の表面反射率は２５００ｎｍ〜８００ｎｍの波長範囲で７０％以上、好ましくは８０％以上。８００ｎｍ〜４００ｎｍの波長範囲で好ましくは８０％以上、さらに好ましくは９０％以上である。この反射層１は、Ａｌ、Ａｇ、Ｃｒ、Ｃｕ、Ｎｉ、Ｔｉ、Ｍｇ、Ｒｈ、Ｐｔ及びＡｕからなる元素群の中から選ばれるいずれかの元素を含む材料により形成されることが好ましい。中でも、反射率、耐食性の観点からＡｌまたはＡｇを主成分としていることが好ましく、このような金属の薄膜を二層以上形成するようにしてもよい。本発明においては、特に銀を主成分とする銀反射層であることが好ましい。
また、反射層１上にＳｉＯ２、ＴｉＯ２等の金属酸化物からなる層を設けてさらに反射率を向上させてもよい。
本発明における反射層１（例えば銀反射層）の形成法としては、例えば、湿式法及び乾式法のどちらも使用することができる。
湿式法とは、めっき法または金属錯体溶液塗布法の総称であり、溶液から金属を析出させ膜を形成する方法である。具体例を挙げると銀鏡反応や、銀錯体インクの焼成による銀層形成等がある。
一方、乾式法とは、真空成膜法の総称であり、具体的には、抵抗加熱式真空蒸着法、電子ビーム加熱式真空蒸着法、イオンプレーティング法、イオンビームアシスト真空蒸着法、スパッタ法等がある。とりわけ、本発明には連続的に成膜するロールツーロール方式が可能な蒸着法が好ましく用いられる。すなわち、本発明における反射層１は、銀の蒸着により形成することが好ましい。
反射層１の厚さは、太陽熱発電用フィルムミラーとして用いる場合、３０μｍ以上、２００μｍ以下が好ましく、遮熱フィルムとして用いる場合、０．１ｎｍ以上、５０ｎｍ以下が望ましい。
【００３３】
（３）樹脂層
樹脂層２に用いる樹脂材料としては、紫外線による黄変を防止する観点では、例えば、シリコーン、アクリル、ポリオレフィン（特に、シクロオレフィン樹脂）、セルロース、塩化ビニルのいずれかを含む材料であることが好ましい。
これらの中でも、特に耐候性に優れる材料として、シロキサン結合を持ったシリコーン樹脂、または少なくとも二種以上のアクリル系モノマーを共重合したアクリル系共重合体を好適に用いることができる。
【００３４】
シリコーン樹脂としては、例えば、トリメトキシシラン（関東化学）、ソルガードＮＰ−７３０（日本ダクロシャムロック）、トスガード５１０（東芝シリコーン）、ＫＰ−６４（信越化学工業）等を採用することができる。
かかるシリコーン樹脂の主成分は、Ｒ、Ｒ’をメチル基、エチル基等の有機基、Ｘを０及び自然数とすれば、ＲＸＳｉ（ＯＲ’）４−Ｘで表される。
【００３５】
アクリル系共重合体としては、具体的には、例えば、メチルアクリレート、エチルアクリレート、プロピルアクリレート、ブチルアクリレート、２−エチルヘキシルアクリレート、２−ヒドロキシエチルアクリレート、メチルメタクリレート、エチルメタクリレート、プロピルメタクリレート、ブチルメタクリレート、シクロヘキシルメタクリレート、２−エチルヘキシルメタクリレート等のアルキル（メタ）アクリレートのような側鎖中に官能性基を有しないモノマー（以下、非官能性モノマーという）から選ばれる一種又は二種以上のモノマーを主成分とし、これに２−ヒドロキシエチルメタクリレート、グリシジルメタクリレート、アクリル酸、メタクリル酸、イタコン酸、等のモノマーから選ばれる一種又は二種以上のモノマーの側鎖中にＯＨやＣＯＯＨなどの官能性基を有するモノマー（以下、官能性モノマーという）の一種又は二種以上を組み合せて、溶液重合法、懸濁重合法、乳化重合法、塊状重合法等の重合法により共重合させることにより得られる重量平均分子量が４万〜１００万、好ましくは１０万〜４０万のアクリル系共重合体が挙げられる。
中でも、エチルアクリレート、メチルアクリレート、２−エチルヘキシルメタクリレート等の比較的Ｔｇの低いポリマーを与える非官能性モノマーを５０〜９０質量％、メチルメタクリレート、イソブチルメタクリレート、シクロヘキシルメタクリレート等の比較的Ｔｇの高いポリマーを与える非官能性モノマーを１０〜５０質量％、２−ヒドロキシエチルメタクリレート、アクリル酸、イタコン酸等の官能性モノマーを０〜１０質量％含有するようなアクリル系重合体が最も好適である。
【００３６】
また、本発明における樹脂層２に好適に用いることができるシクロオレフィン樹脂は、脂環式構造を含有する重合体樹脂からなるものである。
好ましいシクロオレフィン樹脂は、環状オレフィンを重合又は共重合した樹脂である。
環状オレフィンとしては、ノルボルネン、ジシクロペンタジエン、テトラシクロドデセン、エチルテトラシクロドデセン、エチリデンテトラシクロドデセン、テトラシクロ〔７．４．０．１１０，１３．０２，７〕トリデカ−２，４，６，１１−テトラエンなどの多環構造の不飽和炭化水素及びその誘導体、シクロブテン、シクロペンテン、シクロヘキセン、３，４−ジメチルシクロペンテン、３−メチルシクロヘキセン、２−（２−メチルブチル）−１−シクロヘキセン、シクロオクテン、３ａ，５，６，７ａ−テトラヒドロ−４，７−メタノ−１Ｈ−インデン、シクロヘプテン、シクロペンタジエン、シクロヘキサジエンなどの単環構造の不飽和炭化水素及びその誘導体等が挙げられる。
好ましいシクロオレフィン樹脂は、環状オレフィン以外の単量体を付加共重合したものであってもよい。付加共重合可能な単量体としては、エチレン、プロピレン、１−ブテン、１−ペンテンなどのエチレン又はα−オレフィン、１，４−ヘキサジエン、４−メチル−１，４−ヘキサジエン、５−メチル−１，４−ヘキサジエン、１，７−オクタジエンなどのジエン等が挙げられる。
シクロオレフィン樹脂として、下記のノルボルネン系樹脂も挙げられる。ノルボルネン系樹脂は、ノルボルネン骨格を繰り返し単位として有していることが好ましく、その具体例としては、例えば、特開２００３−１３９９５０号公報、特開２００３−１４９０１号公報、特開２００３−１６１８３２号公報、特開２００３−１９５２６８号公報、特開２００３−２１１５８８号公報、特開２００３−２１１５８９号公報、特開２００３−２６８１８７号公報、特開２００４−１３３２０９号公報、特開２００４−３０９９７９号公報、特開２００５−１２１８１３号公報、特開２００５−１６４６３２号公報、特開２００６−７２３０９号公報、特開２００６−１７８１９１号公報、特開２００６−２１５３３３号公報、特開２００６−２６８０６５号公報、特開２００６−２９９１９９号公報等に記載されたものが挙げられるが、これらに限定されるものではない。又、これらは、一種単独で使用してもよいし、二種以上を併用してもよい。具体的には、日本ゼオン（株）製ゼオネックス、ゼオノア、ＪＳＲ（株）製アートン、三井化学（株）製アペル（ＡＰＬ８００８Ｔ、ＡＰＬ６５０９Ｔ、ＡＰＬ６０１３Ｔ、ＡＰＬ５０１４ＤＰ、ＡＰＬ６０１５Ｔ）などが好ましく用いられる。
【００３７】
本発明においては、樹脂層２が、熱硬化性樹脂又は紫外線硬化性樹脂を含有することが好ましい。
熱硬化性樹脂としては、各種エポキシ樹脂やエポキシ基含有（メタ）アクリレート、ウレタン変性（メタ）アクリレート等のアクリレート系樹脂を使用することができる。ここで、エポキシ樹脂としては、ビスフェノールＡ（ＢＰＡ）型エポキシ樹脂、ビスフェノールＦ（ＢＰＦ）エポキシ樹脂、ノボラック型エポキシ樹脂等を挙げることができる。これらの熱硬化性樹脂の中でも、ビスフェノールＡ（ＢＰＡ）型エポキシ樹脂やビスフェノールＦ（ＢＰＦ）エポキシ樹脂が好適である。
紫外線硬化性樹脂としては、メチルアクリレート、エチルアクリレート、イソプロピルアクリレート、イソブチルアクリレート、エポキシアクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス［４−（アクロキシメトキシ）フェニル］プロパン、２，２−ビス［４−（アクロキシエトキシ）フェニル］プロパン、ジシクロペンテニルアクリレート、トリシクロデカニルアクリレート、トリス（アクリロキシエチル）イソシアヌレート等の各種アクリレート系樹脂や、前述の熱硬化性樹脂としても使用可能なエポキシ基含有（メタ）アクリレート、ウレタン変性（メタ）アクリレート等のアクリレート系樹脂が挙げられる。また、これらは、一種を単独で使用してもよいし、二種以上を併用してもよい。また、このようなアクリレートの代わりにメタクリレートを使用してもよい。
紫外線硬化性樹脂を使用する場合には、光重合開始剤を添加する必要がある。例えば、ベンゾインエチルエーテル、イソプロピルベンゾインエーテル等のベンゾインエーテル、ベンジルヒドロキシシクロヘキシルフェニルケトン等のベンジルケタール、ベンゾフェノン、アセトフェノン等のケトン類及びその誘導体、チオキサントン類、ビスイミダゾール類等が挙げられる。これらは単独で使用してもよいし、二種以上を併用してもよい。また、これら光重合開始剤に、必要に応じてアミン類、イオウ化合物、リン化合物等の増感剤を任意の比で添加してもよい。
【００３８】
樹脂層２の厚さは、１〜５０μｍであることが好ましく、より好ましくは１〜２０μｍである。
樹脂層２は、腐食防止剤と紫外線吸収剤の少なくとも一方を含有していることが好ましく、酸化防止剤を含有していてもよい。
特に、反射層１に隣接する樹脂層２は、腐食防止剤を含有していることが好ましい。
また、機能性フィルムの最表面に配される樹脂層２は、機能性フィルムの表面に傷や汚れが付くことを防止するハードコート層として機能し、紫外線吸収剤を含有していることが好ましい。
樹脂層２の厚さが１μｍ以上であれば、ブリードアウトを防ぎ、反射層１を腐食から保護するための腐食防止剤を良好に含有することができる。また、樹脂層２自身を紫外線から保護する目的で紫外線吸収剤、酸化防止剤等を良好に含有することができる。
樹脂層２が５０μｍ以下、特に２０μｍ以下であれば、樹脂層２の光吸収、光散乱を最小限にすることができ、反射率低下の影響を軽度にとどめることができる。
【００３９】
この樹脂層２は、周知の塗工方式、塗布方式によって形成される。本発明においては、グラビアコート法、リバースコート法、ダイコート法等、従来公知のコーティング方法を適用することができる。これにより均一な膜厚の樹脂層２が容易に形成できる。
【００４０】
（４）接着層
本発明に係る機能性フィルムに形成される接着層４は、ポリエステル層３とアクリル層５との接着性を高める機能があるものであれば特に限定はない。従って、接着層４は、ポリエステル層３とアクリル層５とを密着する密着性や平滑性が必要である。
接着層４の厚さは、密着性、平滑性、反射層１の反射率等の観点から、０．０１〜２０μｍが好ましく、より好ましくは０．１〜１０μｍである。
接着層４が樹脂である場合、上記の密着性及び平滑性の条件を満足するものであれば特に制限はなく、ポリエステル系樹脂、アクリル系樹脂、メラミン系樹脂、エポキシ系樹脂、ポリアミド系樹脂、塩化ビニル系樹脂、塩化ビニル酢酸ビニル共重合体系樹脂等の単独またはこれらの混合樹脂を用いることができる。耐候性の点からポリエステル系樹脂とメラミン系樹脂の混合樹脂が好ましく、さらにイソシアネート等の硬化剤を混合した熱硬化型樹脂とすればより好ましい。この接着層４の形成方法は、グラビアコート法、リバースコート法、ダイコート法等、従来公知のコーティング方法が使用できる。
また、接着層４が金属酸化物である場合、例えば酸化シリコン、酸化アルミニウム、窒化シリコン、窒化アルミニウム、酸化ランタン、窒化ランタン等を各種真空成膜法により成膜したものを用いることができる。この接着層７の形成方法（成膜方法）は、例えば、抵抗加熱式真空蒸着法、電子ビーム加熱式真空蒸着法、イオンプレーティング法、イオンビームアシスト真空蒸着法、スパッタ法などが使用できる。
【００４１】
（５）支持層、保護層
本発明の支持層は反射層の光入射側とは逆側に少なくとも一層以上配設されており、機能性フィルムの反射層を支持する役割を有し、１０μｍ以上の厚みを有している。そして、例えば、反射層の光入射側とは逆側に配設された複数の層のうち、反射層の光入射側とは逆側に配設された複数の層のうち、最も厚い層が支持層であることが望ましい。材料はポリエステル、アクリルなどが望ましい。
本発明の保護層は反射層の光入射側に少なくとも一層以上配設されており、機能性フィルムの反射層を外部から保護する役割を有し、１０μｍ以上の厚みを有している。そして、例えば、反射層の光入射側に配設された複数の層のうち、最も厚い層が保護層であることが好ましく、材料はポリエステル、アクリルなどが望ましい。
更に保護層と支持層は同一材料で形成されていることが望ましい。また保護層と支持層はほぼ同一の厚みであることが望ましい。この場合支持層の厚みをＸ（μｍ）、保護層の厚みをＹ（μｍ）としたとき、下記の式（２）を満たすことが望ましい。
|Ｘ−Ｙ|／Ｘ≦１  ・・・（２）
また、保護層と支持層のうち少なくとも保護層は、極大吸収波長が３６０〜４００ｎｍである少なくとも１種の紫外線吸収剤（Ａ）と極大吸収波長が３６０ｎｍ未満である少なくとも１種の紫外線吸収剤（Ｂ）とからなる紫外線吸収剤組成物を含有していることが望ましい。
【００４２】
（５−１）ポリエステル層
保護層及び支持層の好ましい材料の例として、ポリエステル層を以下説明する。
反射層１の光入射側に配されたポリエステル層３は保護層として機能することができ、また反射層１の光入射側とは逆側に配されたポリエステル層３は支持層として機能することができる。これは、保護層と支持層は同一材料を主体としてなるため、保護層にポリエステル層３を適用した場合には、支持層にもポリエステル層３を適用するためである。
【００４３】
ポリエステル層３は、ポリエステル系材料で構成されており、紫外線吸収剤を含有していることが好ましい。
ポリエステル層３に用いることができるポリエステル系材料としては、ポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）、ポリテトラメチレンテレフタレート、ポリヘキサメチレンテレフタレートなどがあり、なかでもポリエチレンテレフタレート（ＰＥＴ）が好ましい。
ポリエチレンテレフタレート（ＰＥＴ）の中でも特に、高耐久性ＰＥＴを用いることが好ましい。本発明で言う高耐久性ＰＥＴとは通常のポリエチレンテレフタレート（ＰＥＴ）に比べ、耐光性を強化したポリエチレンテレフタレート（ＰＥＴ）である。望ましくは特定の紫外線吸収剤を含有させたＰＥＴである。紫外線吸収剤をポリマーに混練させたり溶媒に溶解させたりする場合の製造適性に優れ、紫外線吸収剤の析出や長期使用によるブリードアウトが生じることがなく、長波紫外線吸収能に優れかつこの吸収能を長期間維持して耐光性（紫外光堅牢性）に優れる、という効果を奏する。また、高耐久性ＰＥＴは、優れた耐光性を有しているので、屋外にて使用する建材、太陽光反射ミラー、太陽光発電用パネルの保護部材として用いることができる。また、優れた長波紫外線吸収能を有しているので、紫外線に弱い内容物を保護するフィルタ、包装材料、容器、塗料、塗膜、建材、として用いることができ、光に不安定な化合物の分解を抑制することもできる。高耐久性ＰＥＴに用いる特に有用な紫外線吸収剤については後述する。なおＰＥＴを支持層とし、高耐久性ＰＥＴを保護層とするなど、少なくとも保護層を高耐久性ＰＥＴとすることが望ましい。
【００４４】
以下ポリエステルについて説明する。本発明に用いられるポリエステルは、モノマー成分として、下記のジカルボン酸およびその酸ハライドまたは多価カルボン酸とジオールから成るジカルボン酸またはその酸ハライドの例としては、アジピン酸、スペリン酸、アゼライン酸、セバシン酸、ドデカン二酸、シュウ酸、マロン酸、コハク酸、グルタル酸、エチルコハク酸、ピメリック酸、マレイン酸、フマル酸、イタコン酸、シトラコン酸、メサコン酸、２−メチルコハク酸、２−メチルアジピン酸、３−メチルアジピン酸、３−メチルペンタン二酸、２−メチルオクタン二酸、３，８−ジメチルデカン二酸、３，７−ジメチルデカン二酸、ダイマー酸、水添ダイマー酸、１，２−および１，３−シクロペンタンジカルボン酸、１，２−、１，３−、１，４−シクロヘキサンジカルボン酸などの脂肪族、脂環式のもの、フタル酸、イソフタル酸、テレフタル酸、１，４−ナフタレンジカルボン酸、２，５−ナフタレンジカルボン酸、２，６−ナフタレンジカルボン酸、ナフタル酸、ビフェニルジカルボン酸、２−メチルイソフタル酸、３−メチルフタル酸、２−メチルテレフタル酸、２，４，５，６−テトラメチルイソフタル酸、３，４，５，６−テトラメチルフタル酸、２−クロロテレフタル酸、２−メチルテレフタル酸、５−メチルイソフタル酸、５−ナトリウムスルホイソフタル酸、２，６−ナフタレンジカルボン酸、ヘキサヒドロテレフタル酸、ヘキサヒドロイソフタル酸、３−クロルイソフタル酸、３−メトキシイソフタル酸、２−フルオロイソフタル酸、３−フルオロフタル酸、２−フルオロテレフタル酸、２，４，５，６−テトラフルオロイソフタル酸、３，４，５，６−テトラフルオロフタル酸、４，４’−オキシビス安息香酸、３，３’−オキシビス安息香酸、３，４’−オキシビス安息香酸、２，３’−オキシビス安息香酸、４，４’−オキシビスオクタフルオロ安息香酸、３，３’−オキシビスオクタフルオロ安息香酸、１，４−ナフタレンジカルボン酸、２，６−ナフタレンジカルボン酸、４，４’−ビフェニルジカルボン酸、４，４’−ジフェニルエーテルカルボン酸などの芳香族のものが挙げられる。
【００４５】
ジカルボン酸以外の多価カルボン酸の例としては、エタントリカルボン酸、プロパントリカルボン酸、ブタンテトラカルボン酸、ピロメリット酸、トリメリット酸、トリメシン酸、３，４，３’，４’−ビフェニルテトラカルボン酸が挙げられる。本発明に用いられるポリエステルについては、これらのジカルボン酸および多価カルボン酸成分のうち、アジピン酸、マロン酸、コハク酸、テレフタル酸、イソフタル酸、フタル酸、１，４−ナフタレンジカルボン酸、２，５−ナフタレンジカルボン酸、２，６−ナフタレンジカルボン酸、トリメリット酸を用いることが好ましく、テレフタル酸、イソフタル酸、１，４−ナフタレンジカルボン酸、２，５−ナフタレンジカルボン酸、２，６−ナフタレンジカルボン酸を用いることが特に好ましい。ジオールの例としては、エチレングリコール、１，２−プロピレングリコール、１，３−プロピレングリコール、ジエチレングリコール、トリエチレングリコール、１，２−ブチレングリコール、１，３−ブチレングリコール、２，３−ブチレングリコール、１，４−ブチレングリコール、１，５−ペンタンジオール、ネオペンチルグリコール、１，６−ヘキサンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、１，１０−デカメチレングリコール、１，１２−ドデカンジオール、ポリエチレングリコール、ポリトリメチレングリコール、ポリテトラメチレングリコールなどに例示される脂肪族グリコール、ヒドロキノン、４，４’−ジヒドロキシビスフェノール、１，４−ビス（β−ヒドロキシエトキシ）ベンゼン、１，４−ビス（β−ヒドロキシエトキシフェニル）スルホン、ビス（ｐ−ヒドロキシフェニル）エーテル、ビス（ｐ−ヒドロキシフェニル）スルホン、ビス（ｐ−ヒドロキシフェニル）メタン、１，２−ビス（ｐ−ヒドロキシフェニル）エタン、ビスフェノールＡ、ビスフェノールＣ、２，５−ナフタレンジオール、これらのグリコールにエチレンオキシドが付加したグリコール、などに例示される芳香族グリコールが挙げられる。本発明に用いられるポリエステルについては、これらのジオール成分のうちエチレングリコール、１，３−プロピレングリコール、ジエチレングリコール、ネオペンチルグリコール、ヒドロキノン、４，４’−ジヒドロキシビスフェノール、ビスフェノールＡを用いることが好ましく、エチレングリコール、４，４’−ジヒドロキシビスフェノールを用いることが特に好ましい。
すなわち本発明に用いられるポリエステルにおいて好ましいモノマーの組み合わせおよびポリマーは、ジカルボン酸成分としてテレフタル酸、ジオール成分としてエチレングリコールを用いたポリエチレンテレフタレート、ジカルボン酸成分としてテレフタル酸、ジオール成分として１，４−ブチレングリコールを用いたポリブチレンテレフタレート、ジカルボン酸成分として２，６−ナフタレンジカルボン酸、ジオール成分としてエチレングリコールを用いたポリエチレンナフタレートである。
【００４６】
このポリエステル層３に用いるポリエステル系材料は、予めフィルム状やシート状に成形されたポリエステルフィルムを用いてもよく、また、高分子量飽和共重合ポリエステル樹脂や不飽和ポリエステル樹脂などを含有する液体を所定の層上にコーティングしてシート状に固化してなるものを用いてもよい。
【００４７】
なお、本発明で言う支持層と保護層が同一材料からなるとは、仮に支持層と保護層がポリエステル系材料である場合で言えば、例えば支持層がポリエチレンテレフタレート（ＰＥＴ）で保護層もポリエチレンテレフタレート（ＰＥＴ）である場合や、支持層がポリトリメチレンテレフタレート（ＰＴＴ）で保護層がポリトリメチレンテレフタレート（ＰＴＴ）である場合のことを言う。そのため支持層がポリエチレンテレフタレート（ＰＥＴ）で、保護層がポリトリメチレンテレフタレート（ＰＴＴ）のようなものは含まれない。しかしポリエチレンテレフタレート（ＰＥＴ）と、保護層が高耐久ポリエチレンテレフタレート（ＰＥＴ）のように、差異が紫外線吸収剤のような添加物である場合は、同一材料とみなす。
【００４８】
（５−２）アクリル層
保護層と支持層のこの好ましい材料の例として、アクリル層を以下に記載する。反射層１の光入射側に配されたアクリル層５は保護層として機能することができ、また反射層１の光入射側とは逆側に配されたアクリル層５は支持層として機能することができる。これは、保護層と支持層は同一材料を主体としてなるため、保護層にアクリル層５を適用した場合には、支持層にもアクリル層５を適用するためである。
【００４９】
アクリル層５は、アクリル系材料を主成分としており、紫外線吸収剤を含有していることが好ましい。
アクリル層５に用いることができるアクリル系材料としては、メタクリル樹脂を主成分としているものが好ましい。メタクリル樹脂は、メタクリル酸エステルを主体とする重合体であり、メタクリル酸エステルの単独重合体であってもよいし、メタクリル酸エステル５０重量％以上とこれ以外の単量体５０重量％以下との共重合体であってもよい。ここで、メタクリル酸エステルとしては、通常、メタクリル酸のアルキルエステルが用いられる。特に好ましく用いられるメタクリル樹脂は、ポリメタクリル酸メチル樹脂（ＰＭＭＡ）である。
【００５０】
メタクリル樹脂の好ましい単量体組成は、全単量体を基準として、メタクリル酸エステルが５０〜１００重量％、アクリル酸エステルが０〜５０重量％、これら以外の単量体が０〜４９重量％であり、より好ましくは、メタクリル酸エステルが５０〜９９．９重量％、アクリル酸エステルが０．１〜５０重量％、これら以外の単量体が０〜４９重量％である。
【００５１】
ここで、メタクリル酸アルキルの例としては、メタクリル酸メチル、メタクリル酸エチル、メタクリル酸ブチル、メタクリル酸２−エチルヘキシルなどが挙げられ、そのアルキル基の炭素数は通常１〜８、好ましくは１〜４である。中でもメタクリル酸メチルが好ましく用いられる。
また、アクリル酸アルキルの例としては、アクリル酸メチル、アクリル酸エチル、アクリル酸ブチル、アクリル酸２−エチルヘキシルなどが挙げられ、そのアルキル基の炭素数は通常１〜８、好ましくは１〜４である。
【００５２】
また、メタクリル酸アルキル及びアクリル酸アルキル以外の単量体は、単官能単量体、すなわち分子内に重合性の炭素−炭素二重結合を１個有する化合物であってもよいし、多官能単量体、すなわち分子内に重合性の炭素−炭素二重結合を少なくとも２個有する化合物であってもよいが、単官能単量体が好ましく用いられる。そして、この単官能単量体の例としては、スチレン、α−メチルスチレン、ビニルトルエンの如き芳香族アルケニル化合物、アクリロニトリル、メタクリロニトリルの如きアルケニルシアン化合物などが挙げられる。また、多官能単量体の例としては、エチレングリコールジメタクリレート、ブタンジオールジメタクリレート、トリメチロールプロパントリアクリレートの如き多価アルコールのポリ不飽和カルボン酸エステル、アクリル酸アリル、メタクリル酸アリル、ケイ皮酸アリルの如き不飽和カルボン酸のアルケニルエステル、フタル酸ジアリル、マレイン酸ジアリル、トリアリルシアヌレート、トリアリルイソシアヌレートの如き多塩基酸のポリアルケニルエステル、ジビニルベンゼンの如き芳香族ポリアルケニル化合物などが挙げられる。
【００５３】
なお、上記のメタクリル酸アルキル、アクリル酸アルキル、及びこれら以外の単量体は、必要に応じてそれらを２種以上用いてもよい。
【００５４】
メタクリル樹脂は、フィルムの耐熱性の点から、そのガラス転移温度が４０℃以上であることが好ましく、６０℃以上であることがより好ましい。このガラス転移温度は、単量体の種類やその割合を調整することにより、適宜設定することができる。
また、メタクリル樹脂は、その単量体成分を、懸濁重合、乳化重合、塊状重合などの方法により重合させることにより、調製することができる。その際、好適なガラス転移温度を得るため、又は好適なフィルムへの成形性を示す粘度を得るため、重合時に連鎖移動剤を使用することが好ましい。連鎖移動剤の量は、単量体の種類やその割合などに応じて、適宜決定すればよい。
【００５５】
このアクリル層５に用いるアクリル系材料は、予めフィルム状やシート状に成形されたアクリルフィルムを用いてもよく、また、アクリル樹脂を含有する液体を所定の層上にコーティングしてシート状に固化してなるものを用いてもよい。
また、機能性フィルムを支持基材に貼り合わせることを可能にする粘着性を有するアクリル粘着剤層を形成する場合、アクリル樹脂を含有しているアクリル粘着剤を所定の層上にコーティングすればよい。
【００５６】
アクリル系粘着材としては、アクリル系ポリマーをベースポリマー（主成分）として含有する粘着剤が挙げられ、当該アクリル系ポリマーは炭素数２〜１８のアルキル基を有するアルキル（メタ）アクリレートを主たるモノマー成分とするアクリル系ポリマーが好ましい。炭素数２〜１８個のアルキル基を有するアルキル（メタ）アクリレートとしては、例えば、エチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、ｔ−ブチル（メタ）アクリレート、ｎ−オクチル（メタ）アクリレート、イソオクチル（メタ）アクリレート、２−エチルヘキシル（メタ）アクリレート、イソノニル（メタ）アクリレート、ドデシル（メタ）アクリレート、イソステアリル（メタ）アクリレートなどが挙げられる。該アルキル（メタ）アクリレートは１種または２種以上が用いられる。当該アクリル系ポリマーは、モノマー成分として、前記炭素数２〜１８個のアルキル基を有するアルキル（メタ）アクリレートとともに、共重合性モノマーが用いられていてもよい。かかる共重合性のモノマーとしては、例えば、アクリル酸、メタクリル酸、カルボキシエチルアクリレート、カルボキシペンチルアクリレート、イタコン酸、マレイン酸、クロトン酸等のカルボキシル基含有モノマー；（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロヘキシル）−メチルアクリレート等のヒドロキシル基含有モノマー；無水マレイン酸、無水イタコン酸等の酸無水物モノマー；２−アクリルアミド−２−メチルプロパンスルホン酸、スルホプロピルアクリレート当該アクリル系ポリマーは、モノマー成分として、前記炭素数２〜１８個のアルキル基を有するアルキル（メタ）アクリレートとともに、共重合性モノマーが用いられていてもよい。かかる共重合性のモノマーとしては、例えば、アクリル酸、メタクリル酸、カルボキシエチルアクリレート、カルボキシペンチルアクリレート、イタコン酸、マレイン酸、クロトン酸等のカルボキシル基含有モノマー；（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロヘキシル）−メチルアクリレート等のヒドロキシル基含有モノマー；無水マレイン酸、無水イタコン酸等の酸無水物モノマー；２−アクリルアミド−２−メチルプロパンスルホン酸、スルホプロピルアクリレート等のスルホン酸基含有モノマー；２−ヒドロキシエチルアクリロイルホスフェート等の燐酸基含有モノマー；（メタ）アクリルアミド、Ｎ−メチロールアクリルアミド等のＮ−置換（メタ）アクリルアミド等のアミド系モノマー；Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミド等のスクシンイミド系モノマー；酢酸ビニル、Ｎ−ビニルピロリドン、Ｎ−ビニルカルボン酸アミド類、スチレン、Ｎ−ビニルカプロラクタム等のビニル系モノマー；アクリロニトリル、メタクリロニトリル等のシアノアクリレート系モノマー；（メタ）アクリル酸グリシジル、テトラヒドロフルフリル（メタ）アクリレート、ポリエチレングリコール（メタ）アクリレート、ポリプロピレングリコール（メタ）アクリレート、フッ素（メタ）アクリレート、シリコーン（メタ）アクリレート、２−メトキシエチルアクリレート等のアクリル酸エステル系モノマー；メチル（メタ）アクリレートやオクタデシル（メタ）アクリレート等の上記主成分をなすアルキル（メタ）アクリレートとは異なるアルキル基を有するアルキル（メタ）アクリレート；イソボルニル（メタ）アクリレート等の脂環族アクリレートなどが挙げられる。中でも、ヒドロキシル基含有モノマー、カルボキシル基含有モノマーが好ましく、特に好ましくはアクリル酸である。共重合性のモノマーは１種または２種以上を用いることができる。
アクリル系粘着剤は炭素数２〜１８のアルキル基を有するアルキル（メタ）アクリレートを主成分とする単量体混合物（すなわち、炭素数２〜１８のアルキル基を有するアルキル（メタ）アクリレートか、或いは、炭素数２〜１８個のアルキル基を有するアルキル（メタ）アクリレートと共重合性モノマーの混合物）、又は、その部分重合物に、多官能（メタ）アクリレート及び重合開始剤をさら配合した重合性組成物を重合せしめた重合物であることが特に好ましい。
本発明の製造法において重合開始剤は、熱重合開始剤が良く、熱重合開始剤としては、例えば、２，２’−アゾビスイソブチロニトリル、２，２’−アゾビス−２−メチルブチロニトリル、２，２’−アゾビス（２−メチルプロピオン酸）ジメチル、４，４’−アゾビス−４−シアノバレリアン酸、アゾビスイソバレロニトリル、２，２’−アゾビス（２−アミジノプロパン）ジヒドロクロライド、２，２’−アゾビス［２−（５−メチル−２−イミダゾリン−２−イル）プロパン］ジヒドロクロライド、２，２’−アゾビス（２−メチルプロピオンアミジン）二硫酸塩、２，２’−アゾビス（Ｎ，Ｎ’−ジメチレンイソブチルアミジン）ジヒドロクロライドなどのアゾ系熱重合開始剤；ジベンゾイルペルオキシド、ｔｅｒｔ−ブチルペルマレエートなどの過酸化物系熱重合開始剤；レドックス系熱重合開始剤などが挙げられる。熱重合開始剤の使用量としては、特に制限されず、従来、熱重合開始剤として利用可能な範囲であればよい。
アクリル系粘着層の粘着力としては、５Ｎ／２５ｍｍ以上（好ましくは１０Ｎ／２５ｍｍ以上）である。支持基材との界面の粘着力が５Ｎ／２５ｍｍより小さいと、層間の界面で自然剥離が発生する場合があるので好ましくない。
【００５７】
アクリル系粘着層を支持層に形成するラミネート方法は特に制限されず、例えばRoll to Roll方式で連続的に行うことが経済性及び生産性の点から好ましい。
特に、アクリル系粘着層は、紫外線吸収剤を含有していることが望ましい。
アクリル系粘着層が紫外線吸収剤を含有していることで、アクリル系粘着層の下層側となる支持基材との界面の光劣化を防止することができる。
つまり、屋外環境下での紫外線曝露に対して、アクリル系粘着層の下層側の支持基材との界面の劣化が防止され、剥がれの発生を抑えることで、銀反射層の光反射面を良好に維持し、より多くの太陽光を反射することができるので、ミラー単位面積あたりの発電効率を高めることが可能になる。
【００５８】
なお本発明で言う支持層と保護層が同一材料からなるとは、仮にアクリル系材料である場合、例えば支持層がポリメタクリル酸メチル樹脂で、保護層もポリメタクリル酸メチル樹脂であることを言う。更に支持層がポリメタクリル酸メチル樹脂で、保護層が紫外線吸収剤のような添加物を含有したポリメタクリル酸メチル樹脂の場合も同一とみなす。
その他の例としては支持層がメタクリル酸メチルとアクリル酸メチルの共重合体で、保護層がメタクリル酸メチル−アクリル酸アルキルの共重合物とメタクリル酸メチル−アクリル酸アルキル−スチレンの共重合物の混合物である場合である。
アクリル粘着層としてはアクリル酸−アクリル酸アルキル共重合物とメタクリル酸アルキルエステル-アクリル酸アルキルエステル−アクリル酸共重合物の混合物の場合、同一材料からなると言える。
同一材料を使用する利点としては熱膨張係数が近いことであり、２５℃〜１００℃の温度範囲における熱膨張係数（/℃）の差をΔαとすると、下記式を満たすのが好ましい。
Δα≦5×10＾(-6)
【００５９】
（５−３）紫外線吸収剤
保護層と支持層のうち少なくとも保護層（ポリエステル層３、アクリル層５）は、紫外線吸収剤を含有していることが望ましい。特に、本発明では、極大吸収波長が３６０〜４００ｎｍである少なくとも１種の紫外線吸収剤（Ａ）と、極大吸収波長が３６０ｎｍ未満である少なくとも１種の紫外線吸収剤（Ｂ）とからなる紫外線吸収剤組成物を含有し、その紫外線吸収剤（Ａ）と紫外線吸収剤（Ｂ）の比率が１：１〜１：１００の範囲であることが望ましい。
【００６０】
保護層と支持層のうち少なくとも保護層（ポリエステル層３、アクリル層５）は、極大吸収波長が３６０〜４００ｎｍである紫外線吸収剤（Ａ）と極大吸収波長が３６０ｎｍ未満である紫外線吸収剤（Ｂ）とをそれぞれ少なくとも１種以上含む紫外線吸収剤組成物を含有することが望ましい。好ましくは、紫外線吸収剤（Ａ）は２種類以下であり、１種類のみである場合が特に好ましい。紫外線吸収剤（Ｂ）は２種類以下であることが好ましく、１種類である場合が特に好ましい。
紫外線吸収剤（Ａ）と紫外線吸収剤（Ｂ）との混合比率は、特に限定されないが、好ましくは１：１〜１：１００であり、より好ましくは１：２〜１：５０であり、最も好ましくは１：３〜１：２５であり、紫外線吸収剤（Ａ）が補助的に使用される。なお、この場合の混合比率は質量比で表すものとする。ここで、「補助的に使用される」とは、メインに使用されるのは紫外線吸収剤（Ｂ）であり、紫外線吸収剤（Ａ）はそれと同量以下の量で使用されるという意味である。
また、紫外線吸収剤（Ａ）、紫外線吸収剤（Ｂ）の溶解性の点から、アミド系溶媒、スルホン系溶媒、スルホキシド系溶媒、ウレイド系溶媒、エーテル系溶媒、ケトン系溶媒、ハロゲン系溶媒、炭化水素系溶媒、アルコール系溶媒、エステル系溶媒、又はニトリル系溶媒を用いることが好ましい。
【００６１】
（５−３−１）紫外線吸収剤（Ａ）
紫外線吸収剤（Ａ）は、極大吸収波長が３６０〜４００ｎｍである紫外線吸収剤であり、好ましくは下記の一般式（１）で表される化合物よりなる紫外線吸収剤である。
【化１】
2013208746.tif 000003
［Ｈｅｔ1は、２価の５あるいは６員環の芳香族ヘテロ環残基を表す。また、該芳香族ヘテロ環残基は置換基を有していても良い。
Ｘa、Ｘb、Ｘc及びＸdは、互いに独立してヘテロ原子を表す。また、Ｘa〜Ｘdは置換基を有していても良い。
Ｙa、Ｙb、Ｙc、Ｙd、Ｙe及びＹfは、互いに独立してヘテロ原子または炭素原子を表す。また、Ｙa〜Ｙfは置換基を有していても良い。
Ｈｅｔ1に結合している環は、任意の位置に二重結合を有していても良い。］
【００６２】
上記の一般式（１）において、Ｈｅｔ1は、少なくとも一つのヘテロ原子を有する２価の５あるいは６員環の芳香族ヘテロ環残基を表す。また、Ｈｅｔ1は、縮環していても良い。
ヘテロ原子としては例えば、ホウ素原子、窒素原子、酸素原子、ケイ素原子、リン原子、硫黄原子、セレン原子、テルル原子などを挙げることができる。ヘテロ原子として好ましくは、窒素原子、酸素原子、硫黄原子である。より好ましくは、窒素原子、硫黄原子である。特に好ましくは、硫黄原子である。ヘテロ原子を二つ以上有する場合は、同一原子であっても異なる原子であっても良い。
２価の芳香族ヘテロ環残基に２つの水素原子を付加した芳香族ヘテロ環として例えば、ピロール、ピラゾール、イミダゾール、１，２，３−トリアゾール、１，２，４−トリアゾール、ピリジン、ピリダジン、ピリミジン、ピラジン、１，３，５−トリアジン、フラン、チオフェン、オキサゾール、イソオキサゾール、チアゾール、イソチアゾール、１，２，３−オキサジアゾール、１，３，４−チアジアゾールなどを挙げることができる。芳香族ヘテロ環として好ましくは、ピロール、ピリジン、フラン、チオフェンである。より好ましくは、ピリジン、チオフェンである。特に好ましくは、チオフェンである。芳香族ヘテロ環の水素原子を取り除く位置はいずれでも良い。例えばヘテロ５員環化合物ピロールでの結合位置は、２，３位、２，４位、２，５位、３，４位、３，５位が挙げられる。また、ヘテロ６員環化合物ピリジンでの結合位置は、２，３位、２，４位、２，５位、２，６位、３，４位、３，５位、３，６位が挙げられる。
【００６３】
また、芳香族ヘテロ環残基は置換基を有していても良い。置換基として１価の置換基が挙げられる。１価の置換基（以下Ｒとする）の例として、ハロゲン原子（例えばフッ素原子、塩素原子、臭素原子、ヨウ素原子）、炭素数１〜２０のアルキル基（例えばメチル、エチル）、炭素数６〜２０のアリール基（例えばフェニル、ナフチル）、シアノ基、カルボキシル基、アルコキシカルボニル基（例えばメトキシカルボニル）、アリールオキシカルボニル基（例えばフェノキシカルボニル）、置換又は無置換のカルバモイル基（例えばカルバモイル、Ｎ−フェニルカルバモイル、Ｎ，Ｎ−ジメチルカルバモイル）、アルキルカルボニル基（例えばアセチル）、アリールカルボニル基（例えばベンゾイル）、ニトロ基、置換または無置換のアミノ基（例えばアミノ、ジメチルアミノ、アニリノ）、アシルアミノ基（例えばアセトアミド、エトキシカルボニルアミノ）、スルホンアミド基（例えばメタンスルホンアミド）、イミド基（例えばスクシンイミド、フタルイミド）、イミノ基（例えばベンジリデンアミノ）、ヒドロキシ基、炭素数１〜２０のアルコキシ基（例えばメトキシ）、アリールオキシ基（例えばフェノキシ）、アシルオキシ基（例えばアセトキシ）、アルキルスルホニルオキシ基（例えばメタンスルホニルオキシ）、アリールスルホニルオキシ基（例えばベンゼンスルホニルオキシ）、スルホ基、置換または無置換のスルファモイル基（例えばスルファモイル、Ｎ−フェニルスルファモイル）、アルキルチオ基（例えばメチルチオ）、アリールチオ基（例えばフェニルチオ）、アルキルスルホニル基（例えばメタンスルホニル）、アリールスルホニル基（例えばベンゼンスルホニル）、炭素数６〜２０のヘテロ環基（例えばピリジル、モルホリノ）などを挙げることができる。また、置換基は更に置換されていても良く、置換基が複数ある場合は、同じでも異なっても良い。その際、置換基の例としては、上述の１価の置換基Ｒを挙げることができる。また置換基同士で結合して環を形成しても良い。
置換基として好ましくは、アルキル基、アルコキシ基、アリール基がある。より好ましくは、アルキル基、アリール基であり、特に好ましくは、アルキル基である。
【００６４】
Ｘa、Ｘb、Ｘc及びＸdは、互いに独立してヘテロ原子を表す。ヘテロ原子としては例えば、ホウ素原子、窒素原子、酸素原子、ケイ素原子、リン原子、硫黄原子、セレン原子、テルル原子などを挙げることができる。ヘテロ原子として好ましくは、窒素原子、酸素原子、硫黄原子である。より好ましくは、窒素原子、酸素原子である。また、Ｘa〜Ｘdは置換基を有していても良い。置換基としては上述した１価の置換基Ｒの例が挙げられる。
【００６５】
Ｙa、Ｙb、Ｙc、Ｙd、Ｙe及びＹfは、互いに独立してヘテロ原子または炭素原子を表す。Ｙa〜Ｙfを構成する原子としては例えば、炭素原子、窒素原子、酸素原子、硫黄原子などが挙げられる。Ｙa〜Ｙfを構成する原子として好ましくは、炭素原子、窒素原子、酸素原子であり、より好ましくは、炭素原子、窒素原子である。さらに好ましくは、炭素原子であり、特に好ましくは、全て炭素原子を表す場合である。また、原子は置換されていても良く、置換基同士で結合して環を形成しても良く、さらに縮環していても良い。置換基としては上述した１価の置換基Ｒの例が挙げられる。
【００６６】
上記したＸa、Ｘb、Ｙa〜Ｙc及び炭素原子によって形成される環並びにＸc、Ｘd、Ｙd〜Ｙf及び炭素原子によって形成される環（上記のＨｅｔ1で表される芳香族ヘテロ環残基に結合している２つの環）の少なくとも一方は、縮環していることが好ましい。また、該２つの環の少なくとも一方はペリミジン環ではないことが好ましい。
【００６７】
（５−３−２）紫外線吸収剤（Ｂ）
紫外線吸収剤（Ｂ）は、極大吸収波長が３６０ｎｍ未満である紫外線吸収剤である。好ましくは、極大吸収波長が３５５ｎｍ以下であり、更に好ましくは３５０ｎｍ以下である。
【００６８】
紫外線吸収剤（Ｂ）としては、極大吸収波長が３６０ｎｍ未満であるという条件を満たすものであればいずれの構造であってもよい。例えば、紫外線吸収剤の構造として知られているベンゾトリアゾール系、トリアジン系、ベンゾフェノン系、メロシアニン系、シアニン系、ジベンゾイルメタン系、桂皮酸系、アクリレート系、安息香酸エステル系シュウ酸ジアミド系、ホルムアミジン系、ベンゾオキサジノン系などの化合物が挙げられる。これらのうち、ベンゾトリアゾール系、トリアジン系、ベンゾフェノン系、ジベンゾイルメタン系、ホルムアミジン系、ベンゾオキサジノン系の化合物が好ましく、ベンゾトリアゾール系、トリアジン系、ベンゾフェノン系、ベンゾオキサジノン系の化合物が更に好ましい。最も好ましくはベンゾオキサジノン系の化合物である。これらの紫外線吸収剤は、例えばファインケミカル、２００４年５月号、２８〜３８ページ、東レリサーチセンター調査研究部門発行「高分子用機能性添加剤の新展開」（東レリサーチセンター、１９９９年）９６〜１４０ページ、大勝靖一監修「高分子添加剤の開発と環境対策」（シーエムシー出版、２００３年）５４〜６４ページ、（株）技術情報協会発行「高分子の劣化・変色メカニズムとその安定化技術−ノウハウ集−」（技術情報協会、２００６年）などに記載されている。
【００６９】
（５−３−３）
ここで特に高耐久ＰＥＴに用いる際に有用な紫外線吸収剤について記載する。
【００７０】
【化２】
2013208746.tif 000004
【００７１】
（一般式（２）中、Ｘ1及びＸ2は、各々独立に酸素原子、硫黄原子または−ＮＲ16−を表し、Ｒ11、Ｒ12、Ｒ13、Ｒ14、Ｒ15及びＲ16は、各々独立に水素原子または１価の置換基を表す。）
【００７２】
前記一般式（２）で表される化合物は、イソオキサゾロン骨格を酸性複素環として有するメロシアニン系色素である（ここでいう酸性複素環とは、例えば、ジェイムス編，「ザ・セオリー・オブ・ザ・フォトグラフィック・プロセス」，第４版，マクミラン出版社，１９７７年，１９７頁により定義されている。また、ここでいうメロシアニン系色素とは、例えば大河原信、松岡賢、平嶋恒亮、北尾悌次郎著，「機能性色素」，講談社サイエンフィティック社，１９９２年，５２頁に定義されている。）。
前記一般式（２）で表される化合物自体は、印刷材料などの感光性組成物における増感色素として公知である（例えば特開平３−５４５６６号公報を参照。）。しかしながら、紫外線吸収剤としての有用性は報告されておらず、前記一般式（２）で表される化合物が長波紫外線吸収材料として特に優れた性能を示すことは想像できないものであった。
【００７３】
前記一般式（２）中、Ｘ1及びＸ2は各々独立に酸素原子、硫黄原子または−ＮＲ16−を表す。Ｒ16は水素原子または１価の置換基を表す。
好ましくは、Ｘ1及びＸ2は各々独立に硫黄原子または−ＮＲ16−であり、Ｘ1及びＸ2がともに硫黄原子であることが特に好ましい。
【００７４】
Ｒ16は、好ましくは置換または無置換の炭素数１〜３０のアルキル基、置換または無置換の炭素数６〜１０のアリール基であり、より好ましくは置換または無置換の炭素数１〜２０のアルキル基であり、特に好ましくは置換または無置換の炭素数１〜１８のアルキル基である。
【００７５】
前記一般式（２）中、Ｒ12、Ｒ13、Ｒ14、Ｒ15及びＲ16は各々独立に水素原子または１価の置換基を表す。これらの置換基は特に制限はないが、代表例として、ハロゲン原子、脂肪族基〔飽和脂肪基（アルキル基、又はシクロアルキル基、ビシクロアルキル基、架橋環式飽和炭化水素基もしくはスピロ飽和炭化水素基を含む環状飽和脂肪族基を意味する）、不飽和脂肪族基（二重結合または三重結合を有する、アルケニル基もしくはアルケニル基のような鎖状不飽和脂肪族基、又はシクロアルケニル基、ビシクロアルケニル基、架橋環式不飽和炭化水素基もしくはスピロ不飽和炭化水素基を含む環状不飽和脂肪族基を意味する）〕、アリール基（好ましくは置換基を有してもよいフェニル基）、ヘテロ環基（好ましくは、環構成原子が酸素原子、硫黄原子または窒素原子を含む５〜８員環で、脂環、芳香環やヘテロ環で縮環していてもよい）、シアノ基、脂肪族オキシ基（代表としてアルコキシ基）、アリールオキシ基、アシルオキシ基、カルバモイルオキシ基、脂肪族オキシカルボニルオキシ基（代表としてアルコキシカルボニルオキシ基）、アリールオキシカルボニルオキシ基、アミノ基〔脂肪族アミノ基（代表としてアルキルアミノ基）、アニリノ基およびヘテロ環アミノ基を含む〕、アシルアミノ基、アミノカルボニルアミノ基、脂肪族オキシカルボニルアミノ基（代表としてアルコキシカルボニルアミノ基）、アリールオキシカルボニルアミノ基、スルファモイルアミノ基、脂肪族（代表としてアルキル）もしくはアリールスルホニルアミノ基、脂肪族チオ基（代表としてアルキルチオ基）、アリールチオ基、スルファモイル基、脂肪族（代表としてアルキル）もしくはアリールスルフィニル基、脂肪族（代表としてアルキル）もしくはアリールスルホニル基、アシル基、アリールオキシカルボニル基、脂肪族オキシカルボニル基（代表としてアルコキシカルボニル基）、カルバモイル基、アリールもしくはヘテロ環アゾ基、イミド基、脂肪族オキシスルホニル基（代表としてアルコキシスルホニル基）、アリールオキシスルホニル基、ヒドロキシル基、ニトロ基、カルボキシル基、スルホ基を挙げることができ、それぞれの基はさらに置換基（例えばここで挙げた置換基）を有していてもよい。
【００７６】
以下に、上記Ｒ12、Ｒ13、Ｒ14、Ｒ15及びＲ16の置換基、さらにＲ12、Ｒ13、Ｒ14、Ｒ15及びＲ16の各置換基に置換してもよい置換基をさらに詳しく説明する。
【００７７】
ハロゲン原子としては、フッ素原子、塩素原子、臭素原子、及びヨウ素原子が挙げられる。中でも塩素原子、臭素原子が好ましく、特に塩素原子が好ましい。
【００７８】
脂肪族基は、直鎖、分枝または環状の脂肪族基であり、前述のように、飽和脂肪族基には、アルキル基、シクロアルキル基、ビシクロアルキル基が含まれ、置換基を有してもよい。これらの炭素数は１〜３０が好ましい。アルキル基の例としてはメチル基、エチル基、ｎ−プロピル基、イソプロピル基、ｔｅｒｔ−ブチル基、ｎ−オクチル基、エイコシル基、２−クロロエチル基、２−シアノエチル基、ベンジル基および２−エチルヘキシル基を挙げることができる。ここで、シクロアルキル基としては置換もしくは無置換のシクロアルキル基が含まれる。置換もしくは無置換のシクロアルキル基は、炭素数３〜３０のシクロアルキル基が好ましい。例としては、シクロヘキシル基、シクロペンチル基、４−ｎ−ドデシルシクロヘキシル基を挙げることができる。ビシクロアルキル基としては、炭素数５〜３０の置換もしくは無置換のビシクロアルキル基、つまり、炭素数５〜３０のビシクロアルカンから水素原子を一個取り去った一価の基を挙げることができる。例として、ビシクロ［１．２．２］ヘプタン−２−イル基、ビシクロ［２．２．２］オクタン−３−イル基を挙げることができる。さらに環構造が多いトリシクロ構造なども包含するものである。
【００７９】
不飽和脂肪族基は、直鎖、分枝または環状の不飽和脂肪族基であり、アルケニル基、シクロアルケニル基、ビシクロアルケニル基、アルキニル基が含まれる。アルケニル基としては直鎖、分岐、環状の置換もしくは無置換のアルケニル基が含まれる。アルケニル基としては、炭素数２〜３０の置換または無置換のアルケニル基が好ましい。例としてはビニル基、アリル基、プレニル基、ゲラニル基、オレイル基を挙げることができる。シクロアルケニル基としては、炭素数３〜３０の置換もしくは無置換のシクロアルケニル基、つまり、炭素数３〜３０のシクロアルケンの水素原子を一個取り去った一価の基が好ましい。例としては、２−シクロペンテン−１−イル基、２−シクロヘキセン−１−イル基が挙げられる。ビシクロアルケニル基としては、置換もしくは無置換のビシクロアルケニル基が含まれる。ビシクロアルケニル基としては炭素数５〜３０の置換もしくは無置換のビシクロアルケニル基、つまり二重結合を一個持つビシクロアルケンの水素原子を一個取り去った一価の基が好ましい。例として、ビシクロ［２．２．１］ヘプト−２−エン−１−イル基、ビシクロ［２．２．２］オクト−２−エン−４−イル基を挙げることができる。アルキニル基は、炭素数２〜３０の置換または無置換のアルキニル基が好ましく、例えば、エチニル基、及びプロパルギル基が挙げられる。
【００８０】
アリール基は、炭素数６〜３０の置換もしくは無置換のアリール基が好ましく、例えば、フェニル基、ｐ−トリル基、ナフチル基、ｍ−クロロフェニル基、ｏ−ヘキサデカノイルアミノフェニル基が挙げられ、置換基を有してもよいフェニル基が好ましい。
【００８１】
ヘテロ環基は、置換もしくは無置換の芳香族もしくは非芳香族のヘテロ環化合物から一個の水素原子を取り除いた一価の基であり、それらはさらに縮環していてもよい。これらのヘテロ環基としては、好ましくは５又は６員のヘテロ環基であり、また環構成のヘテロ原子としては、酸素原子、硫黄原子、窒素原子が好ましい。さらに好ましくは、炭素数３〜３０の５又は６員の芳香族のヘテロ環基である。ヘテロ環基におけるヘテロ環としては、ピリジン環、ピラジン環、ピリダジン環、ピリミジン環、トリアジン環、キノリン環、イソキノリン環、キナゾリン環、シンノリン環、フタラジン環、キノキサリン環、ピロール環、インドール環、フラン環、ベンゾフラン環、チオフェン環、ベンゾチオフェン環、ピラゾール環、イミダゾール環、ベンズイミダゾール環、トリアゾール環、オキサゾール環、ベンズオキサゾール環、チアゾール環、ベンゾチアゾール環、イソチアゾール環、ベンズイソチアゾール環、チアジアゾール環、イソオキサゾール環、ベンズイソオキサゾール環、ピロリジン環、ピペリジン環、ピペラジン環、イミダゾリジン環、チアゾリン環が挙げられる。
【００８２】
脂肪族オキシ基（代表としてアルコキシ基）は、置換もしくは無置換の脂肪族オキシ基（代表としてアルコキシ基）が含まれ、炭素数は１〜３０が好ましい。例えば、メトキシ基、エトキシ基、イソプロポキシ基、ｎ−オクチルオキシ基、メトキシエトキシ基、ヒドロキシエトキシ基および３−カルボキシプロポキシ基などを挙げることができる。
【００８３】
アリールオキシ基は、炭素数６〜３０の置換もしくは無置換のアリールオキシ基が好ましい。アリールオキシ基の例として、フェノキシ基、２−メチルフェノキシ基、４−ｔｅｒｔ−ブチルフェノキシ基、３−ニトロフェノキシ基、２−テトラデカノイルアミノフェノキシ基などを挙げることができる。好ましくは、置換基を有してもよいフェニルオキシ基である。
【００８４】
アシルオキシ基は、ホルミルオキシ基、炭素数２〜３０の置換もしくは無置換のアルキルカルボニルオキシ基、炭素数６〜３０の置換もしくは無置換のアリールカルボニルオキシ基が好ましい。アシルオキシ基の例には、ホルミルオキシ基、アセチルオキシ基、ピバロイルオキシ基、ステアロイルオキシ基、ベンゾイルオキシ基、ｐ−メトキシフェニルカルボニルオキシ基などを挙げることができる。
【００８５】
カルバモイルオキシ基は、炭素数１〜３０の置換もしくは無置換のカルバモイルオキシ基が好ましい。カルバモイルオキシ基の例には、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基などを挙げることができる。
【００８６】
脂肪族オキシカルボニルオキシ基（代表としてアルコキシカルボニルオキシ基）は、炭素数２〜３０が好ましく、置換基を有していてもよい。例えば、メトキシカルボニルオキシ基、エトキシカルボニルオキシ基、ｔｅｒｔ−ブトキシカルボニルオキシ基、ｎ−オクチルカルボニルオキシ基などを挙げることができる。
【００８７】
アリールオキシカルボニルオキシ基は、炭素数７〜３０の置換もしくは無置換のアリールオキシカルボニルオキシ基が好ましい。アリールオキシカルボニルオキシ基の例には、フェノキシカルボニルオキシ基、ｐ−メトキシフェノキシカルボニルオキシ基、ｐ−ｎ−ヘキサデシルオキシフェノキシカルボニルオキシ基などを挙げることができる。好ましくは置換基を有してもよいフェノキシカルボニルオキシ基である。
【００８８】
アミノ基は、アミノ基、脂肪族アミノ基（代表としてアルキルアミノ基）、アリールアミノ基およびヘテロ環アミノ基を含む。アミノ基は、炭素数１〜３０の置換もしくは無置換の脂肪族アミノ基（代表としてアルキルアミノ基）、炭素数６〜３０の置換もしくは無置換のアリールアミノ基が好ましい。アミノ基の例には、例えば、アミノ基、メチルアミノ基、ジメチルアミノ基、アニリノ基、Ｎ−メチル−アニリノ基、ジフェニルアミノ基、ヒドロキシエチルアミノ基、カルボキシエチルアミノ基、スルフォエチルアミノ基、３，５−ジカルボキシアニリノ基、４−キノリルアミノ基などを挙げることができる。
【００８９】
アシルアミノ基は、ホルミルアミノ基、炭素数１〜３０の置換もしくは無置換のアルキルカルボニルアミノ基、炭素数６〜３０の置換もしくは無置換のアリールカルボニルアミノ基が好ましい。アシルアミノ基の例には、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基などを挙げることができる。
【００９０】
アミノカルボニルアミノ基は、炭素数１〜３０の置換もしくは無置換のアミノカルボニルアミノ基が好ましい。アミノカルボニルアミノ基の例には、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基などを挙げることができる。なお、この基における「アミノ」の用語は、前述のアミノ基における「アミノ」と同じ意味である。
【００９１】
脂肪族オキシカルボニルアミノ基（代表としてアルコキシカルボニルアミノ基）は、炭素数２〜３０が好ましく、置換基を有してもよい。例えば、メトキシカルボニルアミノ基、エトキシカルボニルアミノ基、ｔｅｒｔ−ブトキシカルボニルアミノ基、ｎ−オクタデシルオキシカルボニルアミノ基、Ｎ−メチルーメトキシカルボニルアミノ基などを挙げることができる。
【００９２】
アリールオキシカルボニルアミノ基は、炭素数７〜３０の置換もしくは無置換のアリールオキシカルボニルアミノ基が好ましい。アリールオキシカルボニルアミノ基の例には、フェノキシカルボニルアミノ基、ｐ−クロロフェノキシカルボニルアミノ基、ｍ−（ｎ−オクチルオキシ）フェノキシカルボニルアミノ基などを挙げることができる。置換基を有してもよいフェニルオキシカルボニルアミノ基が好ましい。
【００９３】
スルファモイルアミノ基は、炭素数０〜３０の置換もしくは無置換のスルファモイルアミノ基が好ましい。スルファモイルアミノ基の例には、スルファモイルアミノ基、Ｎ，Ｎ−ジメチルアミノスルホニルアミノ基、Ｎ−ｎ−オクチルアミノスルホニルアミノ基などを挙げることができる。
【００９４】
脂肪族（代表としてアルキル）もしくはアリールスルホニルアミノ基は、炭素数１〜３０の置換もしくは無置換の脂肪族スルホニルアミノ基（代表としてアルキルスルホニルアミノ基）、炭素数６〜３０の置換もしくは無置換のアリールスルホニルアミノ基（好ましくは置換基を有してもよいフェニルスルホニルアミノ基）が好ましい。例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基などを挙げることができる。
【００９５】
脂肪族チオ基（代表としてアルキルチオ基）は、炭素数１〜３０の置換もしくは無置換のアルキルチオ基が好ましい。アルキルチオ基の例には、メチルチオ基、エチルチオ基、ｎ−ヘキサデシルチオ基などを挙げることができる。
【００９６】
アリールチオ基は、炭素数６〜１２の置換もしくは無置換のアリールチオ基が好ましい。アリールチオ基の例には、フェニルチオ基、１−ナフチルチオ基、２−ナフチルチオ基などを挙げることができる。
【００９７】
スルファモイル基は、炭素数０〜３０の置換もしくは無置換のスルファモイル基が好ましい。スルファモイル基の例には、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル）基などを挙げることができる。
【００９８】
脂肪族（代表としてアルキル）もしくはアリールスルフィニル基は、炭素数１〜３０の置換または無置換の脂肪族スルフィニル基（代表としてアルキルスルフィニル基）、６〜３０の置換または無置換のアリールスルフィニル基（好ましくは置換基を有してもよいフェニルスルフィニル基）が好ましい。例えば、メチルスルフィニル基、エチルスルフィニル基、フェニルスルフィニル基、ｐ−メチルフェニルスルフィニル基などを挙げることができる。
【００９９】
脂肪族（代表としてアルキル）もしくはアリールスルホニル基は、炭素数１〜３０の置換または無置換の脂肪族スルホニル基（代表としてアルキルスルホニル基）、６〜３０の置換または無置換のアリールスルホニル基（好ましくは置換基を有してもよいフェニルスルホニル基）が好ましい。例えば、メチルスルホニル、エチルスルホニル、フェニルスルホニル、ｐ−トルエンスルホニル基などを挙げることができる。
【０１００】
アシル基は、ホルミル基、炭素数２〜３０の置換または無置換の脂肪族カルボニル基（代表としてアルキルカルボニル基）、炭素数７〜３０の置換もしくは無置換のアリールカルボニル基（好ましくは置換基を有してもよいフェニルカルボニル基）、炭素数４〜３０の置換もしくは無置換の炭素原子でカルボニル基と結合しているヘテロ環カルボニル基が好ましい。例えば、アセチル、ピバロイル、２−クロロアセチル、ステアロイル、ベンゾイル、ｐ−ｎ−オクチルオキシフェニルカルボニル、２−ピリジルカルボニル、２−フリルカルボニル基などを挙げることができる。
【０１０１】
アリールオキシカルボニル基は、炭素数７〜３０の置換もしくは無置換のアリールオキシカルボニル基が好ましい。アリールオキシカルボニル基の例には、フェノキシカルボニル、ｏ−クロロフェノキシカルボニル、ｍ−ニトロフェノキシカルボニル、ｐ−（ｔｅｒｔ−ブチル）フェノキシカルボニル基などを挙げることができる。好ましくは置換基を有してもよいフェニルオキシカルボニル基である。
【０１０２】
脂肪族オキシカルボニル基（代表としてアルコキシカルボニル基）は、炭素数２〜３０が好ましく、置換基を有してもよい。例えば、メトキシカルボニル、エトキシカルボニル、ｔｅｒｔ−ブトキシカルボニル、ｎ−オクタデシルオキシカルボニル基などを挙げることができる。
【０１０３】
カルバモイル基は、炭素数１〜３０の置換もしくは無置換のカルバモイル基が好ましい。カルバモイル基の例には、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイル基などを挙げることができる。
【０１０４】
アリールもしくはヘテロ環アゾ基として、例えば、フェニルアゾ、４−メトキシフェニルアゾ、４−ピバロイルアミノフェニルアゾ、２−ヒドロキシ−４−プロパノイルフェニルアゾ基などを挙げることができる。
【０１０５】
イミド基として、例えば、Ｎ−スクシンイミド基、Ｎ−フタルイミド基などを挙げることができる。
【０１０６】
脂肪族オキシスルホニル基（代表としてアルコキシスルホニル基）は、炭素数１〜３０が好ましく、置換基を有してもよい。例えば、メトキシスルホニル、エトキシスルホニル、ｎ−ブトキシスルホニル基などを挙げることができる。
【０１０７】
アリールオキシスルホニル基は、炭素数６〜１２が好ましく、置換基を有してもよい。例えば、フェノキシスルホニル、２−ナフトキシフェニル基などを挙げることができる。
【０１０８】
これらに加え、ヒドロキシル基、シアノ基、ニトロ基、スルホ基、カルボキシル基が挙げられる。
【０１０９】
これらの各基はさらに置換基を有してもよく、このような置換基としては、上述の置換基が挙げられる。
【０１１０】
Ｒ12及びＲ15は各々独立に、好ましくは水素原子、置換または無置換の炭素数１〜３０のアルキル基、置換または無置換の炭素数１〜３０のアルコキシ基、置換または無置換の炭素数６〜３０のアリールオキシ基、置換または無置換の炭素数２〜３０のアシルオキシ基、炭素数１〜３０の置換または無置換のカルバモイルオキシ基、ヒドロキシル基、又はハロゲン原子であり、より好ましくは水素原子、置換または無置換の炭素数１〜２０のアルコキシ基、置換または無置換の炭素数６〜２０のアリールオキシ基、置換または無置換の炭素数２〜２０のアシルオキシ基、又は炭素数１〜２０の置換または無置換のカルバモイルオキシ基であり、特に好ましくは置換または無置換の炭素数２〜１８のアシルオキシ基又は炭素数１〜１８の置換または無置換のカルバモイルオキシ基である。
【０１１１】
Ｒ13及びＲ14は各々独立に、好ましくは水素原子、置換または無置換の炭素数１〜３０のアルキル基、置換または無置換の炭素数６〜３０のアリール基、ハロゲン原子、シアノ基であり、より好ましくは水素原子、置換または無置換の炭素数１〜２０のアルキル基であり、特に好ましくは水素原子である。
【０１１２】
前記一般式（２）中、Ｒ11は１価の置換基を表し、その置換基としては脂肪族基〔飽和脂肪基（アルキル基、又はシクロアルキル基、ビシクロアルキル基、架橋環式飽和炭化水素基もしくはスピロ飽和炭化水素基を含む環状飽和脂肪族基を意味する）、不飽和脂肪族基（二重結合または三重結合を有する、アルケニル基もしくはアルケニル基のような鎖状不飽和脂肪族基、又はシクロアルケニル基、ビシクロアルケニル基、架橋環式不飽和炭化水素基もしくはスピロ不飽和炭化水素基を含む環状不飽和脂肪族基を意味する）〕、アリール基（好ましくは置換基を有してもよいフェニル基）、ヘテロ環基（好ましくは、環構成原子が酸素原子、硫黄原子または窒素原子を含む５〜８員環で、脂環、芳香環やヘテロ環で縮環していてもよい）、脂肪族オキシ基（代表としてアルコキシ基）、アリールオキシ基、アミノ基〔脂肪族アミノ基（代表としてアルキルアミノ基）、アニリノ基およびヘテロ環アミノ基を含む〕、アシルアミノ基、脂肪族オキシカルボニルアミノ基（代表としてアルコキシカルボニルアミノ基）、アリールオキシカルボニルアミノ基、スルファモイルアミノ基、脂肪族（代表としてアルキル）もしくはアリールスルホニルアミノ基、アシル基、アリールオキシカルボニル基、脂肪族オキシカルボニル基（代表としてアルコキシカルボニル基）、カルバモイル基、ヒドロキシル基、カルボキシル基を挙げることができる。
【０１１３】
Ｒ11はさらに置換基を有してもよく、このような置換基としては、Ｒ12〜Ｒ16で列挙した置換基群が挙げられる。
【０１１４】
Ｒ11は、好ましくは置換または無置換の炭素数１〜３０のアルキル基、置換または無置換のフェニル基であり、より好ましくは置換または無置換の炭素数１〜２０のアルキル基であり、最も好ましくは炭素数１〜５の分岐アルキル基である。
【０１１５】
前記一般式（２）で表される化合物の好ましい置換基の組み合わせについては、これらの置換基の少なくとも１つが前記の好ましい基である化合物が好ましく、より多くの種々の置換基が前記好ましい基である化合物がより好ましく、全ての置換基が前記好ましい基である化合物が最も好ましい。
【０１１６】
（６）剥離シート
剥離シート６は、機能性フィルムにおけるアクリル粘着剤層（支持層のアクリル層５）の光入射側とは反対側の面を覆う部材である。
例えば、機能性フィルムの出荷時には剥離シート６がアクリル粘着剤層に張り付いた状態であり、その後、剥離シート６を機能性フィルムの粘着剤層から剥離し、その機能性フィルムを支持基材に貼り合わせることで、例えば、太陽熱発電用反射装置を形成することができる。
剥離シート６としては、粘着剤層の粘着性を保護することができるものであればよく、例えば、アクリルフィルム又はシート、ポリカーボネートフィルム又はシート、ポリアリレートフィルム又はシート、ポリエチレンナフタレートフィルム又はシート、ポリエチレンテレフタレートフィルム又はシート、フッ素フィルムなどのプラスチックフィルム又はシート、または酸化チタン、シリカ、アルミニウム粉、銅粉などを練り込んだ樹脂フィルム又はシート、これらを練り込んだ樹脂にコーティングを施したりアルミニウム等の金属を金属蒸着したりするなどの表面加工を施した樹脂フィルム又はシート材が用いられる。
【０１１７】
（７）太陽熱発電用反射装置
太陽熱発電用反射装置は、例えば、太陽熱発電用フィルムミラーとしての機能性フィルム、支持基材（金属基材）とから構成されている。つまり、機能性フィルムのアクリル粘着剤層（アクリル層５）を支持基材に接着させて、太陽熱発電用反射装置が形成されている。
【０１１８】
（７−１）支持基材
太陽熱発電用反射装置の支持基材としては、例えば、鋼板、銅板、アルミニウム板、アルミニウムめっき鋼板、アルミニウム系合金めっき鋼板、銅めっき鋼板、錫めっき鋼板、クロムめっき鋼板、ステンレス鋼板などの金属材料を用いることができる。本発明においては、特に耐食性の良好なめっき鋼板、ステンレス鋼板、アルミニウム板などを用いることが好ましい。
これらの支持基材の厚みは、取扱性、熱伝導性、熱容量等の観点から、０．０５ｍｍ〜３ｍｍ程度が好ましい。
【実施例１】
【０１１９】
以下、具体的な実施例および比較例を挙げて本発明を説明する。但し、本発明はこれらに限定されるものではない。以下の実施例や比較例において「部」あるいは「％」の表示を用いるが、特に断りがない限り「質量部」あるいは「質量％」を表す。
本実施例では、機能性フィルムとしてのフィルムミラーを作製した。
【０１２０】
《太陽光反射用のフィルムミラーの作製》
（フィルムミラーＮｏ．１の作製：実施例１）
支持層側の２軸延伸ポリエステルフィルム３（ポリエチレンテレフタレートフィルム、厚さ２５μｍ）の片面に易接着層として硬化性樹脂層２（３μｍ）を塗布する。その硬化性樹脂層２を１１０℃２分の熱で硬化させ、一度ロールで巻き取った後に、真空蒸着釜に入れて、硬化性樹脂層２上に反射層１（８０ｎｍ）を真空蒸着する。蒸着釜から取出した後に、反射層１上に硬化性樹脂層２（３μｍ）を塗布する。硬化剤を含有した樹脂層が硬化完了する前に保護層側のポリエステルフィルム３（２５μｍ）をラミネートする。そのポリエステルフィルム３上に接着層４（７μｍ）を塗布して保護層の紫外線吸収剤含有アクリルフィルム５（３０μｍ）を貼り合せる。
また、支持層側のポリエステルフィルム３の下層に接着剤層４（７μｍ）を塗布し密着性を上げた状態にして、アクリルフィルム５（３０μｍ）を貼り合せる。
こうして図１に示すフィルムミラーを作製した。
【０１２１】
（フィルムミラーＮｏ．２の作製：実施例２）
支持層側のアクリルフィルム５（S001G（住友化学製）、３０μｍ）の片面に硬化性樹脂層２（３μｍ）を塗布によって形成する。その硬化性樹脂層２の上に真空蒸着法にて銀反射層１を８０ｎｍの厚さで蒸着し、さらにその上に硬化性樹脂層２（３μｍ）を塗布によって形成する。次いで、メチルエチルケトンで溶解したアクリル樹脂溶液（BR-85：三菱レイヨン製）に紫外線吸収剤を含有させた液体を、ドライ膜厚が７５μｍになるように硬化性樹脂層２上に塗布して保護層としてのアクリル層５を形成する。
また、支持層側のアクリルフィルム５の銀反射層蒸着面とは逆の面に、アクリル粘着剤（ニッセツＳＺ−７１０３、日本カーバイド製）を乾燥後１５μｍの膜厚になるように塗布した剥離フィルム６をラミネートしてアクリル粘着剤層５を形成した。
なお、ここで用いたアクリルフィルムは事前にフィルムとして形成されたものであり、それに対してアクリル層はアクリル樹脂溶液を塗布してのちに固化させたものである。
なお、実施例２ではアクリルフィルム５とアクリル粘着剤層５をあわせて支持層としているがこれは両者が同一系の材料であるためである。ここでは、アクリルフィルム５とアクリル粘着剤層５の膨張係数の温度依存性はほぼ同じなので、一体の支持層として認めることができる。
こうして図２に示すフィルムミラーを作製した。
【０１２２】
（フィルムミラーＮｏ．３の作製：実施例３）
支持層として、２軸延伸ポリエステルフィルム３（ポリエチレンテレフタレートフィルム、厚さ５０μｍ）を用いた。このフィルム３の片面に、硬化性樹脂層２（３μｍ）を塗布によって形成し、その硬化性樹脂層２上に銀反射層１を真空蒸着法により厚さ８０ｎｍに形成した。銀反射層１上に接着層２（７μｍ）を塗布し、その上に保護層の高耐久ポリエステルフィルム３（厚さ５０μｍ）を貼り合せた。
また、支持層であるポリエステルフィルム３の銀反射層蒸着面とは逆の面に、アクリル系の粘着剤（ニッセツＳＺ−７１０３、日本カーバイド製）を乾燥後１０μｍの膜厚になるように塗布した剥離フィルム６をラミネートしてアクリル粘着剤層５を形成した。
こうして図３に示すフィルムミラーを作製した。
【０１２３】
（フィルムミラーＮｏ．４の作製：実施例４）
支持層側のアクリルフィルム５（S001G（住友化学製）、５０μｍ）の片面に硬化性樹脂層２（３μｍ）を塗布によって形成する。その硬化性樹脂層２の上に真空蒸着法にて銀反射層１を８０ｎｍの厚さに形成し、さらにその上に硬化性樹脂層２（３μｍ）を塗布によって形成する。さらにその上に接着層４（７μｍ）を塗布し、その接着層４に保護層側の紫外線吸収剤含有アクリルフィルム５（S001G（住友化学製）、５０μｍ）を貼り合せた。
こうして図４に示すフィルムミラーを作製した。
【０１２４】
（フィルムミラーＮｏ．５の作製：実施例５）
支持層側のポリエステルフィルム３（７５μｍ）の片面に硬化性樹脂層２（３μｍ）を塗布によって形成する。その硬化性樹脂層２の上に真空蒸着法にて銀反射層１を８０ｎｍの厚さに形成し、さらにその上に硬化性樹脂層２（３μｍ）を塗布によって形成する。さらにその硬化性樹脂層２上に接着層４（７μｍ）を塗布し、その接着層４に保護層側の高耐久ポリエステルフィルム３（２５μｍ）を貼り合せた。
また、支持層であるポリエステルフィルム３の銀反射層蒸着面とは逆の面に、アクリル系の粘着剤（ニッセツＳＺ−７１０３、日本カーバイド製）を乾燥後２５μｍの膜厚になるように塗布した剥離フィルム６をラミネートしてアクリル粘着剤層５を形成した。
こうして図５に示すフィルムミラーを作製した。
【０１２５】
（フィルムミラーＮｏ．６の作製：実施例６）
支持層として、ポリエステルフィルムフィルム３（２５μｍ）を用いた。このフィルム３の片面に硬化性樹脂層２（３μｍ）を塗布によって形成する。その硬化性樹脂層２の上に、銀反射層１を真空蒸着法により厚さ８０ｎｍに形成し、さらにその上に硬化性樹脂層２（３μｍ）を塗布によって形成する。さらにその上に接着層４（７μｍ）を塗布し、その接着層４に保護層側の紫外線吸収剤含有アクリルフィルム５（厚さ９０μｍ）を貼り合せた。
また、支持層であるポリエステルフィルム３の銀反射層蒸着面とは逆の面に、メチルエチルケトンで溶解したアクリル樹脂溶液（BR-85：三菱レイヨン製）を乾燥後２５μｍの膜厚になるよう塗布してアクリル層５を形成した。
こうして図６に示すフィルムミラーを作製した。
【０１２６】
（フィルムミラーＮｏ．７の作製：比較例１）
支持層として、２軸延伸ポリエステルフィルム３（ポリエチレンテレフタレートフィルム、厚さ５０μｍ）を用いた。このフィルム３の片面に、銀反射層１を真空蒸着法により厚さ８０ｎｍに形成した。その銀反射層１上に接着層４（７μｍ）を塗布し、その接着層４に保護層側のアクリルフィルム５（厚さ９０μｍ）を貼り合せた。
また、ポリエステルフィルム３の銀反射層蒸着面とは逆の面に、アクリル系の粘着剤（ニッセツＳＺ−７１０３、日本カーバイド製）を乾燥後９μｍの膜厚になるように塗布した剥離フィルム６をラミネートしてアクリル粘着剤層５を形成した。
こうして図７に示すフィルムミラーを作製した。
【０１２７】
（フィルムミラーＮｏ．８の作製：比較例２）
２軸延伸ポリエステルフィルム３（ポリエチレンテレフタレートフィルム、厚さ２５μｍ）片面に、銀反射層１を真空蒸着法により厚さ８０ｎｍに形成した。
また、ポリエステルフィルム３の反対面に接着層４（７μｍ）を塗布し、その接着層４に保護層としてのアクリルフィルム５（厚さ９０μｍ）を貼り合せた。
また、銀反射層１の下面に、アクリル系の粘着剤（ニッセツＳＺ−７１０３、日本カーバイド製）を乾燥後９μｍの膜厚になるように塗布した剥離フィルム６をラミネートしてアクリル粘着剤層５を形成した。
こうして図８に示すフィルムミラーを作製した。
【０１２８】
（フィルムミラーＮｏ．の作製：比較例３）
支持層として、アクリルフィルム５（S001G（住友化学製）、厚さ１００μｍ）を用いた。このフィルム５の片面に、銀反射層１を真空蒸着法により厚さ８０ｎｍに形成した。その銀反射層１上に保護層として紫外線硬化性樹脂２（ＮＫエステルＭ−９０Ｇ（新中村化学製）を乾燥後に厚さ５μｍになるように塗布して形成した。
また、アクリルフィルム５の下面に、アクリル系の粘着剤（ニッセツＳＺ−７１０３、日本カーバイド製）を乾燥後９μｍの膜厚になるように塗布した剥離フィルム６をラミネートしてアクリル粘着剤層５を形成した。
こうして図９に示すフィルムミラーを作製した。
【０１２９】
《ミラーの評価》
〔初期のスポット径の測定〕
上記作製したフィルムミラーについて、ニコンエンジニアリング社製の小型ワーキングオートコリメーターＷＶ−６０を用いて、反射スポットのスポット径を計測した。スポットは、有効観測領域が直径２８ｍｍの円形とし、ミラー表面が平面性を持ち反射効率が高い場合は、ミラーに入射した光束径と同じスポット径がＣＣＤセンサを通してモニター上に得られる。従って、初期スポット径が２８ｍｍに近いほど、反射効率に優れていることを表す。
スポット径が２８ｍｍ以上３５ｍｍ未満であれば○、２０ｍｍ以上２８ｍｍ未満または３５ｍｍ以上４５ｍｍ未満は△、２０ｍｍ未満または４５ｍｍ以上のスポット径の場合には×と判定した。
【０１３０】
〔初期の５度正反射率の測定〕
上記作製したフィルムミラーの太陽光入射面側における５度正反射率を測定した。日立社製の分光光度計  Ｕ−４１００（固体試料測定システム）を使って、入射角５度の基準サンプルに対する相対反射率測定を行なった。波長範囲は２５０〜２５００ｎｍで測定し、部分的に反射率が落ちる波長範囲が無いかどうかを確認した。可視光領域（４００〜８００ｎｍ）における反射率を平均し、これを５度平均正反射率とした。
５度平均正反射率が９０％以上であれば○、８０％以上９０％未満は△、８０％未満の場合には×と判定した。
【０１３１】
〔耐候性の評価〕
上記作製したフィルムミラーを、温度８５℃、相対湿度８５％の環境下で３０日間放置後したのち、ミラーの光入射面側に対しキセノンランプ照射（スガ試験機  ＳＸ７５を用いて、放射強度１８０Ｗ／ｍ２、５００時間）を行った。次いで、キセノンランプ照射後に上記と同様の方法でスポット径と５度正反射率を測定した。上記の初期のスポット径、初期の５度正反射率に対し、変動幅が少ないほど、耐候性に優れていることを表す。
スポット径において初期との差が５ｍｍ未満の場合は○、初期との差が５ｍｍ以上１０ｍｍ未満の場合は△、初期との差が１０ｍｍ以上の場合×と判定した。
５度正反射率において初期との差が５％未満の場合は○、初期との差が５％以上１０％未満の場合は△、初期との差が１０％以上の場合×と判定した。
【０１３２】
評価結果を、表１に示す。また、各フィルムミラーの厚みに関する特性を表２に示す。
【０１３３】
【表１】
2013208746.tif 000005
【０１３４】
【表２】
2013208746.tif 000006
【０１３５】
表１の結果から明らかなように、実施例１〜６のすべて初期評価は○である。その後に耐候性評価を行った場合でも○若しくは△の範囲に収まっている。このことは以下の理由からである。
本願発明である実施例１〜６の保護層は、反射層の光入射側に配設された複数の層のうち最も厚い層であり、支持層は、反射層の光入射側とは逆側に配設された複数の層のうち最も厚い層であって、その両層ともに厚みを１０μｍ以上としているので機能性フィルムの表方向、裏方向に対して保護層と支持層はある一定以上の厚みを有することとなる。更に本発明の実施例１〜６の保護層と支持層が同一の材料を用いており、ソリに対する強度が両者の層はほぼ均一となり、保護層と支持層の応力の差が生じにくい。そうすると保護層と支持層の差によってソリが生じることもなくなり機能性フィルムの表裏の応力差を抑えて、反りが生じ難い機能性フィルムを提供できる。
【０１３６】
これに対して比較例１〜３はすべて保護層と支持層を異なる材料で構成していることからソリ等が生じやすく初期評価との差異が大きくなった。
比較例１は支持層と保護層が同じ厚みなので、初期の特性は２つの測定で良好である。しかし保護層に紫外線吸収剤が含まれていないため、銀反射層を通過した３２０ｎｍ近傍の紫外線によって支持層が劣化する。さらにアクリルフィルム自体も劣化するため、耐候性試験後は２つの測定で×となった。更に比較例２、３はそれぞれ支持層、保護層が厚く初期の段階からソリが生じるため初期のスポット径の評価はＮＧ、そして耐候性の評価もＮＧとなる。
【０１３７】
更に、表２に示すように、実施例１〜６のフィルムミラーは、反射層の光入射側に積層された保護層を含む全ての層の厚みをＵμｍ、反射層の光入射側とは逆側に積層された支持層を含む全ての層の厚みをＤμｍとしたとき、下記の式（１）を満たしている。
｜Ｕ−Ｄ｜≦２  ・・・（１）
このことにより、実施例１〜６のフィルムミラーは、反射層の光入射側に配設されたすべての層と、反射層の光入射側とは逆側に配設されたすべての層の厚みの差が小さくなるため、更に表裏の応力差を抑え、反りが生じ難いフィルムミラー（機能性フィルム）を製造できる。
更に、実施例１〜５のフィルムミラーは、支持層の厚みをＸ（μｍ）、前記保護層の厚みをＹ（μｍ）としたとき、下記の式（２）を満たしている。
|Ｘ−Ｙ|／Ｘ≦１  ・・・（２）
このことにより、実施例１〜５のフィルムミラーの保護層と支持層の厚みの差が小さくなるため、更に表裏の応力差を抑え、反りが生じ難いフィルムミラー（機能性フィルム）を製造できる。
更に、実施例１〜６のフィルムミラーは、反射層の光入射側の全層の厚みから保護層を引いた厚みをα（μｍ）、反射層の光入射側とは逆側の全層の厚みをβ（μｍ）としたとき、下記の式（３）を満たしている。
|α−β|／α≦２０  ・・・（３）
このことにより、実施例１〜６のフィルムミラーの反射層の光入射側の保護層以外の層の厚みと反射層の光入射側とは逆側の支持層以外の厚みの差が小さくなるため、更に表裏の応力差を抑え、反りが生じ難いフィルムミラー（機能性フィルム）を製造できる。
【０１３８】
なお、本発明の適用は上述した実施形態に限定されることなく、本発明の趣旨を逸脱しない範囲で適宜変更可能である。
【符号の説明】
【０１３９】
１      反射層
２      樹脂層
３      ポリエステル層（保護層、支持層）
４      接着層
５      アクリル層（保護層、支持層）
６      剥離シート
１０、２０、３０、４０、５０、６０  機能性フィルム
【図１】
2013208746.tif 000007
【図２】
2013208746.tif 000008
【図３】
2013208746.tif 000009
【図４】
2013208746.tif 000010
【図５】
2013208746.tif 000011
【図６】
2013208746.tif 000012
【図７】
2013208746.tif 000013
【図８】
2013208746.tif 000014
【図９】
2013208746.tif 000015